Source: http://es.patents.com/us-7618937.html
Timestamp: 2014-03-07 16:41:50+00:00

Document:
US Patent # 7,618,937. Peptidomimético polímeros para superficies antiincrustantes - Patents.com
Messersmith, et al.
Peptidomimético polímeros para superficies antiincrustantes
Polímeros de peptidomimético uno o más grupos funcionales DOPA y revestimientos relacionados y materiales compuestos.
Messersmith; Phillip B. (Claredon Hills, IL), Barron; Annalise (Chicago, IL), Statz; Andrea (Evanston, IL), Meagher; Robert (casa de montaña, CA) Cesionario:
APPL. Nº: 11/280,107
Archivado: 16 De noviembre de 2005
Documentos de patentes de Estados Unidos Número de solicitudFecha de presentaciónNúmero de patenteFecha de emisión<> 11068298Febrero de 2005<> 11179218Julio de 2005<> 60306750Julio de 2001<> 60373919Abril de 2002<> 60549259Marzo de 2004<> 60548314De febrero de 2004<> 60628359Noviembre de 2004<> 60586742Julio de 2004<> Clase actual de Estados Unidos:
514/1.1 ; 424/1,69; 524/17; 530/300
A61K 38/00 (20060101); A01N 37/18 (20060101); D21H 19/50 (20060101); A61K 51/00 (20060101); C07K 2/00 (20060101); A61M 36/14 (20060101); C07K 4/00 (20060101); C07K 14/00 (20060101); C07K 16/00 (20060101); C07K 5/00 (20060101); C07K 7/00 (20060101); C07K 17/00 (20060101)
514/2 530/300 524/424/1,69 de 17
4339561De julio de 1982Jacquet et al.
4496397De enero de 1985Waite
4585585De abril de 1986Waite
4615697De octubre de 1986Robinson
4687740Agosto de 1987Waite
4795436De enero de 1989Robinson
4808702De febrero de 1989Waite
4908404De marzo de 1990Benedicto et al.
4978336Diciembre de 1990Capozzi et al.
4983392De enero de 1991Robinson
5015677De mayo de 1991Benedicto et al.
5024933De junio de 1991Yang et al.
5030230Julio de 1991Blanco
5049504De septiembre de 1991Maugh et al.
5098999De marzo de 1992Yamamoto et al.
5108923De abril de 1992Benedicto et al.
5116315Mayo de 1992Capozzi et al.
5156956Octubre de 1992Motoki et al.
5192316Marzo de 1993Ting
5197973Marzo de 1993Pang et al.
5202236De abril de 1993Maugh et al.
5202256De abril de 1993Maugh et al.
5225196Julio de 1993Robinson
5242808De septiembre de 1993Maugh et al.
5260194Noviembre de 1993Olson
5374431Diciembre de 1994Pang et al.
5410023Abril de 1995Burzio
5428014Junio de 1995Labroo et al.
5487739Enero de 1996Aebischer et al.
5490980De febrero de 1996Richardson et al.
5520727Mayo de 1996Vreeland et al.
5525336Junio de 1996Green et al.
5549904Agosto de 1996Juergensen et al.
5563047De octubre de 1996Petersen
5574134Noviembre de 1996Waite
5580697De diciembre de 1996Keana et al.
5582955Decenúmero de 1996Keana et al.
5605938De febrero de 1997Roufa et al.
5618551Abril de 1997Tardy et al.
5628793De mayo de 1997Zirm
5705177De enero de 1998Roufa et al.
5705178De enero de 1998Roufa et al.
5736132De abril de 1998Juergensen et al.
5776747Julio de 1998Schinstine et al.
5800828Septiembre de 1998Dionne et al.
5817470De octubre de 1998Burzio et al.
5830539De noviembre de 1998Yan et al.
5834232De noviembre de 1998Obispo et al.
5858747De enero de 1999Schinstine et al.
5935849Agosto de 1999Schinstine et al.
5939385Agosto de 1999Labroo et al.
5955096De septiembre de 1999Santos et al.
5968568De octubre de 1999Kuraishi et al.
5985312Noviembre de 1999Jacob et al.
5994325Noviembre de 1999Roufa et al.
6010871De enero de 2000Takahara et al.
6020326Febrero de 2000Roufa et al.
6022597Febrero de 2000Yan et al.
6083930Julio de 2000Roufa et al.
6093686Julio de 2000Nakada et al.
6129761Octubre de 2000Hubbell
6150461De noviembre de 2000Takei et al.
6156348Diciembre de 2000Santos et al.
6162903Diciembre de 2000Trowern et al.
6235313De mayo de 2001Mathiowitz et al.
6267957Julio de 2001Green et al.
6284267De septiembre de 2001Aneja
6294187De septiembre de 2001Boyce et al.
6306993Octubre de 2001Rothbard et al.
6309669Octubre de 2001Setterstrom et al.
6322996Noviembre de 2001Sato et al.
6325951Diciembre de 2001Soper et al.
6331422Diciembre de 2001Hubbell et al.
6335430align = left > enero de 2002Qvist
6365187Abril de 2002Mathiowitz et al.
6368586Abril de 2002Jacob et al.
6417173De julio de 2002Roufa et al.
6486213De noviembre de 2002Chen et al.
6491903Diciembre de 2002Forster et al.
6497729Diciembre de 2002Moussy et al.
6506577De enero de 2003Deming et al.
6555103Abril de 2003Leukel et al.
6565960Mayo de 2003Koob et al.
6566074Mayo de 2003Goetinck
6566406Mayo de 2003Pathak et al.
6635274Octubre de 2003Masiz et al.
6663883Diciembre de 2003Akiyama et al.
6821530Noviembre de 2004Koob et al.
6887845Mayo de 2005Barron et al.
7009034Marzo de 2006Pathak et al.
7208171Abril de 2007Messersmith et al.
7300991Noviembre de 2007Nishimura et al.
2001/0043940Noviembre de 2001Boyce et al.
2001/0049400Diciembre de 2001Alli et al.
2002/0022013De febrero de 2002Leukel et al.
2002/0049290Abril de 2002Vanderbilt
2002/0182633Diciembre de 2002Chen et al.
2003/0009235De enero de 2003Manrique et al.
2003/0012734De enero de 2003Pathak et al.
2003/0039676Febrero de 2003Boyce et al.
2003/0065060Abril de 2003Qvist et al.
2003 /0069205Abril de 2003Roufa et al.
2003/0087338Mayo de 2003Messersmith et al.
2003/0099682Mayo de 2003Moussy et al.
2003/0109587De junio de 2003Mori
2003/0208888Noviembre de 2003Temiendo et al.
2004/0005421Enero de 2004Gervasi et al.
2004/0028646De febrero de 2004Bruto et al.
2005/0032929Febrero de 2005Verde
2005/0288398Diciembre de 2005Messersmith et al.
2006/0009550Enero de 2006Messersmith et al.
196 43 007 1Abril de 1998DE
WO 88/03953Junio de 1988WO
WO 92/10567Junio de 1992WO
WO 94/28937Diciembre de 1994WO
WO 97/34016Septiembre, 1997WO
WO 98/07076Febrero de 1998WO
WO 01/44401Junio de 2001WO
WO 02/34764Mayo. de 2002WO
WO 03/008376Enero de 2003WO
WO 03/080137De octubre de 2003WO
WO 2004/042068Mayo. de 2004WO
Otras referencias Statz et al. Polímeros de peptidomimético nuevas superficies antiincrustantes. JACS (16 de mayo de 2005), 127(22), 7972-7973. citado por el examinador.Dalsin et al, bioinspirados antiincrustantes polímeros. Materiales hoy 2005, 8, 9 (38-46). citado por otro.Gristina, centrado en el Biomaterial infección--adherencia microbiana frente a integración de tejido. Ciencia 1987, 237, (4822), 1588-1595. citado por otro.Evans et al, quelante de hierro, Exopolysaccharide y producción de proteasa en Staphylococcus-epidermidis--un estudio comparativo de los efectos de la tasa de crecimiento específico en biopelícula y cultura planctónicos. Microbiología-Uk 1994, 140, 153-157. citado por otro.Yu et al, adhesión de estafilococos coagulasa-negativa y adsorción de proteínas de Plasma para superficies de polímero Heparinized. Biomateriales 1994,15, (10), 805-814. citado por otro.José et al, vancomicina covalentemente a cuentas de titanio mata Staphylococcus aureus. Química & biología 2005, 12, (9), 1041-1048. citado por otro.Desai et al, óxido de polietileno de inmovilización de superficie para la repelencia bacteriana. Biomateriales 1992, 13, (7), 417-420. citado por otro.Burdinski et al, tinta Universal para la impresión de Microcontact. Angwandte Chemie 2006, 45, 1-5. citado por otro.Floriolli et al, superficies de Marina y la expresión de variantes de proteína adhesivo razón específica en Mytilus. Mar Biotechnol 2000, 2, 352-363. citado por otro.Bain et al, Control de nivel Molecular sobre superficie orden en conjuntos películas monocapa de tioles en oro. Ciencia 1988, 240, (4848), 62-63. citado por otro.Waite, revertir la ingeniería de bioadhesion en Mejillones marinos. Órganos de bioartificiales ii: tecnología, medicina y materiales 1999, 875, 301-309. citado por otro.Pasche et al, Poly(l-lysine)-injerto-poly(ethylene glycol) montado monocapas sobre superficies de óxido de niobio: un estudio cuantitativo de la influencia de la arquitectura interfaciales de polímero en la resistencia a la adsorción de proteínas por ToF-SIMS y búhos in situ.
Langmuir 2003,19, (22), 9225 9216. citado por otro.Zhang et al, acoplamiento reactivo de poly(ethylene glycol) en electroactive polyaniline películas para la reducción de la adhesión de adsorción y plaquetas de proteína. Biomateriales 2002, 23, (3), 787-795. citado por otro.Holl et al, estado sólido análisis NMR de reticulación en cola de proteína de mejillón. Archivos de bioquímica y Biofísica de 1993, 302, (1), 255-258. citado por otro.Informe de búsqueda internacional, PCT/US2008/050721. citado por otro.Advincula, "Superficie iniciado polimerización de superficies de nanopartículas," j. dispersión Technol. SCI., vol. 24, nos. 3 & 4 (2003), págs. 343-361. citado por otro.Ahmed, et al., "Síntesis y aplicación de etiquetado de fluoresceína copolímeros de bloque de plurónico para el estudio de las interacciones de la superficie de polímero," Langmuir, vol. 17, Nº 2 (2001), págs. 537-546. citado por otro.Alexandridis, p.; Nivaggioli, T.; Hatton, T. A., "Efectos de la temperatura en las propiedades estructurales de plurónico L16 y F108 PEO-PPO-PEO bloque copolímero soluciones," Langmuir, vol. 11, no. 5 (1995), págs. 1468-1476. citado por otro.Alexandridis, p., "Poly(ethylene oxide)-Poly(propylene oxide) bloque copolímero tensioactivos," actual. Opin. Interfaz coloide SCI., vol. 2, no. 5 (1997), págs. 478-489. citado por otro.Alivisatos, p., "El uso de nanocristales en detección biológica," naturaleza biotecnología, vol. 22, núm. 1 (2004), págs. 47-52. citado por otro.Alleyne, Jr., et al., "Eficacia y biocompatibilidad de un photopolymerized, sintético, absorbible hidrogel como un sellador dural en un modelo canino craneotomía," j. Neurosurg., vol. 88 (1998), págs. 308-313. citado por otro.Andreopoulos, et al., "Ajuste de propiedades de PEG-Hidrogel, inducida por la luz" biomateriales, vol. 19 (1998), págs. 1343-1352. citado por otro.Andrzejewska, et al., "El papel de oxígeno en iniciado por camphorquinone photopolymerization," Macromol. Chem. físico, vol. 199 (1998), págs. 441-449. citado por otro.Araujo, et al., "interacción de catecol y ácido gálico con dióxido de titanio en suspensiones acuosas. 1. Estudios de equilibrio, "Langmuir, vol. 21 (2005), págs. 3470-3474. citado por otro.Armstrong et al., "Análisis de investigaciones Microcalorimetric de transiciones de fase en soluciones acuosas diluidas de Poly(oxypropylene)," j. físico Chem., vol. 99 (1995), págs. 4590-4598. citado por otro.Arnow, "Determinación colorimétrica del componente de mezclas de 3, 4-Dihydroxyphemylalanine-tirosina," j. Biol. Chem., vol. 118 (1937), págs. 531-538. citado por otro.Arzt et al., "de micro a nano contactos en dispositivos de fijación biológica," Proc. NAT. Acad. SCI. Estados Unidos, vol. 100 (2003), págs. 10603-10606. citado por otro.Arzt, "dispositivos biológicos y artificial: lecciones para los científicos de materiales de moscas y gecos," Mater. Sci. Ing. C, vol. 26 (2006), págs. 1245-1250. citado por otro.Otoño et al., "Fuerza de sujeción de un sola gecko pie-pelo," naturaleza, vol. 405 (2000), págs. 681-685. citado por otro.Otoño et al., "Pruebas para adhesión de van der Waals en estos gecko," Proc. NAT. Acad. SCI. Estados Unidos, vol. 99 (2002), págs. 12252-12256. citado por otro.Baird, et al (2007), "reducción del líquido cefalorraquídeo incisión fuga después de la cirugía de software libre Posterior con el uso de Duraseal," Asociación estadounidense de neurocirujanos. Resumen obtenido el 23 de julio de 2008, de base de datos AANS resumen centro.
¿Disponible en: http://www.aans.org/library/article.aspx?ArticleID = 42392. citado por otro.Canto de la balsa, et al., "Modelos de orden reducido para sistemas no lineales de proceso distribuido y su aplicación en optimización dinámica," Ing. Ind. Res. Chem., vol. 43 (2004), págs. 3353-3363. citado por otro.Banerjee, et al., "Derivados de 3, 4-dihidroxifenilalanina para la síntesis de péptidos," j. org. Chem., vol. 41, no. 18 (1976), págs. 3056-3058. citado por otro.Barbakadze, et al., "Poly [3-(3, 4-y) ácido glicèrico], un nuevo polímero biológicamente activa de Symphytum Asperum Lepech. y S. Caucasicum Bieb. (Boraginaceae),"moléculas, vol. 10 (2005), págs. 1135-1144. citado por otro.Barichello et al., "Absorción de insulina de plurónico F-127 geles tras subcutánea en ratas," int. j. Farm., vol. 184 (1999), págs. 189-198. citado por otro.Benedek, "Usos finales de productos sensibles a la presión" en desarrollos en productos sensibles a la presión, Benedek (ed.), CRC Press: Boca Raton, FL (2006). págs. 539-596. citado por otro.Bharathi, et al., "Síntesis directa de oro nanodispersions en soles de silicato de sol-gel derivado, geles y películas," Chem Commun. (1997), págs. 2303-2304. citado por otro.Bontempo, et al., "Átomo transferencia Radical polimerización como una herramienta para Funcionalización de superficie," avanzada Mater., vol. 14, Nº 17 (2002), págs. 1239-1241. citado por otro.Boogaarts, et al., "uso de una novela hidrogel absorbible por aumento de reparación dural: resultados de un estudio clínico preliminar," Neurosurg., vol. 57 (2005), págs. 146-151. citado por otro.Bromberg, "Novela familiar de materiales Thermogelling C--C enlace entre poli (ácido acrílico) y Poly(ethylene oxide)-b-poly(propylene oxide)-b-poly(ethylene oxide)," j. físico Chem. B, vol. 102 (1998), págs. 1956-1963. citado por otro.Bromberg, "Automontaje en acuosa soluciones de Polyether-Modified Poly(acrylic acid)," Langmuir, vol. 14 (1998), págs. 5806-5812. citado por otro.Bromberg, "tengan en cuenta la temperatura geles y matrices de polímero de thermogelling para la entrega de proteínas y péptidos," avanzados drogas revisiones, vol. 31 (1998), págs. 197-221. citado por otro.Brown, et al., "Micela y formación de Gel en un copolímero en tribloque de Poly(ethylene oxide)/Poly(propylene oxide)/Poly(ethylene oxide) en solución acuosa. Dinámicas y estáticas luz dispersión y oscilatoria distorsión las mediciones, "j. físico Chem., vol. 95 (1991), págs. 1850-1858. citado por otro.Bruinsma, et al., "adhesión bacteriana a la superficie de contacto hidrofílica y hidrofóbico lentes," biomateriales, vol. 22 (2001), págs. 3217-3224. citado por otro.Bryant, et al., "Cytocompatibility de UV y sistemas de photoinitiating de luz visible en fobroblasts de NIH/3T3 cultivadas in vitro," j. Biomater. Polímero de SCI. Edn, vol. 11, no. 5 (2000), págs. 439-457. citado por otro.Burdick, et al., "síntesis y caracterización de oligómeros ácido láctico Tetrafunctional: un potencial en Situ Forming degradables ortopédicos Biomaterial," j. Polym. Sci., parte A: Polym. Chem., vol. 39 (2001), págs. 683-692. citado por otro.Burzio, et al., "reticulación en adhesivos Quinoproteins: estudios con el modelo Decapeptides," bioquímica, vol. 39 (2000), págs. 11147-11153. citado por otro.Cabana, et al., "estudio del proceso de gelificación de Oxide.sub.a de polietileno, polipropileno Oxide.sub.b--soluciones acuosas de copolímero de polietileno Oxide.sub.a (Poloxamer 407)," coloides j. interfaz SCI., vol. 190 (1997), págs. 307-312. citado por otro.Campbell, et al., "evaluación de selladores quirúrgicos absorbibles: pruebas In vitro," documento confluente quirúrgicos, Inc. (2005). Disponible en: http://www.confluentsurgical.com/pdf/ds/6070.sub.--DuraSeal.sub.--Invitro-.sub. - WP13-25.pdf. citado por otro.Carmichael, et al., "Deposición de níquel Metal selectiva mediante impresión de Microcontact de Fosfina--tintas de ácido Phosophonic," Langmuir, vol. 20 (2004), págs. 5593-5598. citado por otro.Chalykh, et al., "Sensible a la presión Adhestion en las mezclas de Poly(N-vinyl pyrrolidone) y Poly(ethylene glycol) de diferentes cadena longitudes," j. de Adhes., vol. 78 (2002), págs. 667-694. citado por otro.Chehimi, et al., "investigaciones de XPS de ácido-base de interacciones en la adhesión. Parte 3. Pruebas para la orientación de los grupos carbonilo de poly(methylmethacrylate) (PMMA) en PMMA--vidrio y PMMA--interfaces de SiO.sub.2,"j. Electron. Spectrosc. Relat.
Phenom., vol. 63 (1993), págs. 393-407. citado por otro.Chen, et al., "Inducida por temperatura gelificación plurónico-g-Poly(acrylic acid) injerto copolímeros de prolongada entrega de drogas a la vista," en Harris, et al (eds.) Poly (glicol etileno): química y biológica de las aplicaciones. Nueva York: Oxford University Press USA, 1997. págs. 441-451. citado por otro.Chen, et al., "Métodos enzimáticos para en Situ celda trampa y celda liberan," biomacromoléculas, vol. 4 (2003), págs. 1558-1563. citado por otro.Collier, et al., "Modificación enzimática de estructuras de péptido conjuntos con tejido transglutaminasa," Bioconjugate Chem., vol. 14 (2003), págs. 748-755. citado por otro.Collier, et al., "Self-Assembling de polímero-péptido conjuga: Nanostructural sastrería," avanzada Mater., vol. 16, no. 11 (2004), págs. 907-910. citado por otro.Collins, et al., "uso de película de colágeno como sustituto dural: estudios preliminares en animales," j. Biomed. Mater. Res, vol. 25 (1991), págs. 267-276. citado por otro.Connor, et al., "Nuevo Sol--Gel de infrarrojos método espectroscópicas atenuada reflexión Total para análisis de adsorción en óxido metálico superficies en soluciones acuosas. Quelación de TiO.sub.2, ZrO.sub.2 y Al.sub.2O.sub.3 superficies catecol, 8-Quinolinol y Acetylacetone,"Langmuir, vol. 11 (1995), págs. 4193-4195. citado por otro.Cosgrove, et al., "La seguridad y la eficacia de una novela de polietilenglicol hidrogel sellante para reparación dural estanco," j. Neurosurg., vol. 106 (2007), págs. 52-58. citado por otro.Cosgrove, "seguridad y la eficacia de una novela PEG hidrogel sellante (DuraSeal.RTM). Estancos cierre después de la reparación Dural,"presentado en el Congreso de cirujanos neurológicos 55ª reunión anual, Boston, MA, octubre de 2005. Disponible en: http://www.confluentsurgical.com/pdf/ds/CosgroveAbstractCNS2005.pdf. citado por otro.Crescenzi, et al., "Nueva basada en gelatina hidrogeles vía enzimática redes," biomacromoléculas, vol. 3 (2003), págs. 1384-1391. citado por otro.Creton, "sensible a la presión adhesivos: un curso introductorio," señora Bulletin, vol. 26, núm. 6, (2003), págs. 434-439. citado por otro.Crosby, et al., "propiedades reológicas y adhesivo fracaso de viscoelásticos delgadas capas," j. Rheol., vol. 46, Nº 1 (2002), págs. 273-294. citado por otro.Crosby, et al., "Control de polímero de adhesión con"Pancakes"," Langmuir, vol. 21 (2005), págs. 11738-11743. citado por otro.Crucero, et al., "A sensibilidad estudio de la clave de parámetros en la interfase Photopolymerization de Poly(etheylene glycol) Dlacrylate a porcina islotes," Biotechnol. Bioeng., vol. 57, número 6 (1998), págs. 655-665. citado por otro.Dai, et al., "Copolímeros ANFIFILICOS Diblock pH sensibles novela con propiedades de Micellization Reversible," Langmuir 19 (2003). págs. 5175-5177. citado por otro.Dalsin, et al., "Modificación de la superficie de proteína resistencia utilizando un enfoque biomiméticos," mate. Res SOC Symp. Proc., vol. 774 (2002), págs. 75-80. citado por otro.Dalsin, et al., "Mejillón adhesivo proteína miméticas polímeros para la preparación de superficies Nonfouling," j. ENM Chem SOC 125 (2003). págs. 4253-4258. citado por otro.Dalsin, et al., "Antiincrustantes rendimiento de Poly(ethylene glycol) anclados en superficies por mejillón adhesivo proteína mimético péptidos," ciencia de los materiales poliméricos y 90 ingeniería (2004). págs. 247-248. citado por otro.Dalsin, et al., "Resistencia de proteína de superficies modificado de óxido de titanio por biológicamente inspirado mPEG-DOPA," Langmuir 21 (2005). págs. 640-646. citado por otro.Davis, et al., "Microesferas poliméricos como portadores de drogas," biomateriales 9 (1), 1988. págs. 111-115. citado por otro.Deible, et al., "Crear barreras moleculares a la deposición de plaquetas aguda en las arterias dañadas con polietilenglicol reactiva," j. Biomed. Sólo empeoraría. Res 41 (1998). págs. 251-256. citado por otro.Deming, "Mejillón biso y biomolecular materiales," la opinión actual de biología química, 3 (1), 1999. págs. 100-105. citado por otro.Deming, et al., "Estudios mecanicistas de adhesión y Unión en proteína adhesivo Marina análogos," Polym. Mater. Sci. Ing., 80 (1999). págs. 471-472. citado por otro.Deruelle, et al., "adherencia en el sólido--interfaz de elastómeros: influencia de las cadenas interfaciales," macromoléculas, vol. 28 (1995), págs. 7419-7428. citado por otro.Desai, et al., "En la evaluación de Vitro de plurónico Ocular sistemas basados en F127 liberación controlada para Polocarpine," j. Phar. SCI., 87 (2), 1998. págs. 226-230. citado por otro.Dillow, et al., "adhesión de .alpha...Sub.5.beta...receptores de Sub.1 a Biomiméticos sustratos de péptido amphiphiles,"biomateriales, vol. 22 (2001), págs. 1493-1505. citado por otro.Donkerwolcke, et al., "tejidos y huesos adhesivos--aspectos históricos," 19 de biomateriales (1998). págs. 1461-1466. citado por otro.Dossot, et al., "Papel de derivados fenólicos en Photopolymerization de un revestimiento de acrilato," j. Appl. polímero. Sci., 78 (2000). págs. 2061-2074. citado por otro.Drumheller, et al., "Redes de polímero con injertado péptidos de adhesión celular para altamente adhesivo Biospecific celda sustratos," Anal. Biochem., vol. 222 (1994), págs. 380-388. citado por otro.Elbert, et al., "Reducción de la formación de adhesión fibrosa por un copolímero de poseer una afinidad para superficies aniónicos," j. Biomed. Mater. Res., vol. 42, número 1 (1998), págs. 55-65. citado por otro.Elisseeff, et al., "Photoencapsulation de chondrocytes en poly(ethylene oxide) semi-interpenetrating redes," j. Biomed. Mater. Res., vol. 51, edición 2 (2000), págs. 164-171. citado por otro.Erli, et al., "Superficie carecerán de aplicación médica de adhesión," BioMed. Ing. en línea, 2 (15), 2003. Disponible en: http://www.biomedical-engineering-online.com/content/2/2/15. citado por otro.Fan et al., "polimerización iniciadas por superficie de nanopartículas TiO.sub.2 superficies a través de un iniciador de biomiméticos: una nueva ruta hacia el polímero-Matrix Composites," técnicas de SCI. comp., 66 (9), 2006. págs. 1195-1201. citado por otro.Fang, et al., "Efecto de la estructura Molecular de la adsorción de proteína en las superficies con polímeros injertados," Langmuir, vol. 18 (2002), págs. 5497-5510. citado por otro.Faulkner, et al., "Un nuevo estable plurónico F68 Gel portador de antibióticos en el tratamiento de heridas contaminadas," ENM j. Emerg. MED, 15 (1), 1997. págs. 20-24. citado por otro.Feldstein, et al., "Molecular diseño de hidrófilo sensible a la presión adhesivos para aplicaciones médicas," desarrollos en productos sensibles a la presión, I. Benedek (ed.). 2006, CRC Press: Boca Raton, FL. pp. 473-503. citado por otro.Filpula, et al., "repetición estructural y funcional en una proteína adhesivo de mejillón de Marina," Biotechnol. Prog. 6 (1990). págs. 171-177. citado por otro.Fischer, et al., "pruebas de citotoxicidad In vitro de polycations: influencia de la estructura de polímero de viabilidad celular y hemólisis," 24 de biomateriales (2003). págs. 1121-1131. citado por otro.Flanigan, et al., "adhesivo y propiedades elásticas de capas delgadas de Gel," Langmuir, vol. 15 (1999), págs. 4966-4974. citado por otro.Flanigan, et al., "desarrollo estructural y adhesión de acrílico copolímero en tribloque de ABA geles," macromoléculas, vol. 32 (1999), págs. 7251-7262. citado por otro.Inundaciones, et al., "epoxidación asimétrica eficiente de .alpha., .beta.-Unstarudated cetonas mediante un catalizador ácido Soluble en tribloque polietilenglicol-Polyamino," org. Lett., vol. 3, Nº 5 (2001), págs. 683-686. citado por otro.Floudas, et al., "jerárquico autoensamblaje de poli (.gamma.-bencil-L-glutamato)--Poly (etileno glycol)--Poly(.gamma.-benzyl-L-glutamate) Rod--bobina--los copolímeros de varilla en tribloque," macromoléculas, vol. 36 (2003), págs. 3673-3683. citado por otro.Flory, et al., "Efecto de exclusión de volumen en las dimensiones de las cadenas de polímeros," j. Chem. físico, vol. 44, no. 6 (1966), págs. 2243-2248. citado por otro.Floyd-Smith, et al., "acción de interferón: patrón de RNA escote de una (2' -5 ') endo nucleasa Oligoadenylate-dependiente," Science, vol. 212, Nº 4498 (29 de mayo de 1981), págs. 1030-1032. citado por otro.Frank, et al., "adhesión de edulisFoot Mytilus proteína 1 en sílice: efectos iónicos en bioensuciamiento," Biotechnol. Prog. 18 (2002). págs. 580-586. citado por otro.Fuchsbauer, et al., "influencia de matrices de gelatina con transglutaminasa en las propiedades de un material bioactivas cerrado mediante .beta.-galactosidasa como modelo de sistema," biomateriales 17 (1996). págs. 1481-1488. citado por otro.Fujisawa, et al., "Evaluaciones cinéticos de la reactividad de flavonoides como radicales carroñeros," medio ambiente QSAR SAR. Res., Vo. 13, Nº 6 (2002), págs. 617-627. citado por otro.Fuller, et al., "Un procedimiento para la síntesis simplista de aminoácidos N-Carboxyanhydrides," biopolímeros 15 (1976). págs. 1869-1871. citado por otro.Más completa, et al., "que contiene la DOPA polipéptidos. I. mejor síntesis de alto-Molecular--peso Poly (l-dopa) y la Copolypeptides soluble en agua,"biopolímeros 17 (1978). págs. 2939-2943. citado por otro.GEIM, et al., "Microfabricated adhesivo imitar gecko pie-pelo," NAT. materiales 2 (2003). págs. 461-463. citado por otro.Ghosh, et al., "N, N'-carbonato Disuccinimidyl: un reactivo útil para Alkoxycarbonylation de aminas," Tetra. Lett. 33 (20), 1992. págs. 2781-2784. citado por otro.Gidanian, et al., "comportamiento Redox de melanina: dirigir electroquímica de melanina de dihidroxindol y su Cu y Zn aductos," j. Inorg. Biochem. 89 (2002). págs. 54-60. citado por otro.Green, et al., "Un estudio de resonancia de Plasmón superficial de albúmina adssoption a los copolímeros de PEO-PPO-PEO en tribloque," j. Biomed. Res 42 (1998). págs. 165-171. citado por otro.Bruto, et al., "Amina Bindindg sitios en acil intermedios de luego," j. Biol. Chem. 242 (11) (1977). págs. 3752-3759. citado por otro.Grotenhuis, et al.. "Sintético Dural sellador para prevención de pérdida de LCR postoperatorio," se presentó en la Asociación estadounidense de cirujanos neurológicos; Abril de 2003, San Diego, CA. disponible en: http://www.confluentsurgical.com/pdf/ds/AbstractGrotenhuisAbstract.pdf. citado por otro.Grotenhuis, et al., "una novela absorbible hidrogel para reparación Dural: resultados de un estudio clínico, de piloto" confluente quirúrgica, Inc. (2005) documento. Disponible en: http://www.confluentsurgical.com/pdf/ds/DuraSeal.sub.--Pilot.sub.--Study.-sub. - WP4-7-05.pdf. citado por otro.Grotenhuis, "los costos de fugas de líquido cefalorraquídeo postoperatorio: análisis retrospectivo, 1 año de 412 casos de nontrauma consecutivos," luchando Neurol., vol. 64, Nº 6 (2005), págs. 493-494. citado por otro.Gu, et al., "Síntesis de compuestos de copolímero de óxido de aluminio/degradado por transferencia de átomo Polimerización Radical," macromoléculas 35 (2002). págs. 8913-8916. citado por otro.Gu, et al., "El papel de biopelículas microbianas en deterioro de materiales de candidatos de la estación espacial," int. Biodeterioration biodegradación 41 (1998). págs. 25-33. citado por otro.Guvendiren, et al., "Adherencia en hidrogeles conjuntos con contenido de alta DOPA," actas de la reunión anual de la sociedad de adhesión (2007) de 30.sup.th. citado por otro.Guvendiren, et al., "síntesis y propiedades de adhesión de DOPA incorporaron, acrílico en tribloque hidrogeles" actas de la 29.sup.th reunión anual de la sociedad de adhesión (2006). págs. 277-279. citado por otro.Haemers, et al., "Efecto de la tasa de oxidación en reticulación de proteínas adhesivo de mejillón," biomacromoléculas, vol. 4 (2003), págs. 632-640. citado por otro.Hajjaji, et al., "Efecto de N-Alkybetaines en la corrosión del hierro en 1 M HCI Soluction," corrosión, vol. 49, no. 4 (1993), págs. 326-334. citado por otro.Hanawa, et al., "XPS caracterización de la superficie óxido de película de 316 L acero inoxidable muestras fueron ubicados en Quasi-Biological entornos," Mater. Transporte, JIM, vol. 43, Nº 12 (2002), págs. 3088-3092. citado por otro.Hansen, et al., "Enzimática templado de una película de proteína adhesivo de mejillón," Langmuir 14 (1998). págs. 1139-1147. citado por otro.Harris, "Síntesis de laboratorio de polietilenglicol derivados," JMS--Rev. Macromol. Chem. físico, vol. C25, Nº 3 (1985), págs. 325-373. citado por otro.Harris (ed.), "Introducción a aplicaciones biotécnicas y biomédicas de poli (glicol etileno)" en química de poli (glicol etileno): aplicaciones biotécnicas y biomédicas, Plenum Press: Nueva York, 1992. págs. 1-14. citado por otro.Hennink, et al., "Unión nuevos métodos para diseñar hidrogeles," entregar drogas de avanzada. Rev., vol. 54 (2002), págs. 13-36. citado por otro.Hern, et al., "Incorporación de péptidos de adhesión en hidrogeles nonadhesive útil para limpieza de tejido," j. Biomed. Mater. Res., vol. 39, edición 2 (1998), págs. 266-276. citado por otro.Hillery, et al., "El efecto de los tensioactivos adsorbida poloxamer 188 y 407 de la absorción intestinal de partículas de poliestireno de 60 nm después administratin oral en la rata," int. j. Farm. 132 (1996). págs. 123-130. citado por otro.Ho, et al., "Nanoseparated poliméricas redes con múltiples propiedades antimicrobianas," Mater de avanzada. 16 (12), 2004. págs. 957-961. citado por otro.Hoffman, "Hidrogeles para aplicaciones biomédicas," entregar drogas de avanzada. Rev., vol. 43 (2002), págs. 3-12. citado por otro.Hohenadl, et al., "Dos glutamina adyacentes N-terminal de ley BM-40 (Osteonectin, SPARC) como sitios de receptor de Amina en modificación catalizadas por Transglutaminase.sub.c," j. Biol. Chem. 270 (40), 1995. págs. 23415-23420. citado por otro.Hrkach, et al., "Síntesis de Poly(L-lactic acid-co-L-lysine) injerto copolímeros," macromoléculas, vol. 28 (1995), págs. 4736-4739. citado por otro.Hu, et al., "Protección de 3, 4-dihidroxifenilalanina (DOPA) para la síntesis de péptidos sólido-fase de Fmoc," Tetra. Lett. 41 (2000). págs. 5795-5798. citado por otro.Hu, et al., "Diseño racional de péptidos de sustrato de transglutaminasa para la rápida formación enzimática de hidrogeles," j. ENM Chem. SOC., vol. 125, (2003), págs. 14298-14299. citado por otro.Huang, et al., "Síntesis y caracterización de Self-Assembling los copolímeros de bloque que contiene entidades adhesivos," Polym. Prepr. 42 (2), 2001. págs. 147-148. citado por otro.Huang, et al., "Síntesis y caracterización de Self-Assembling los copolímeros de bloque que contiene grupos de bioadhesivo final," biomacromoléculas 3 (2002). págs. 397-406. citado por otro.Huang, et al., "Covalente adjunto de novela poli (etilenglicol)--micelas Copolymeric poli (ácido DL-láctico) en superficies de TiO.sub.2," Langmuir 18 (2002). págs. 252-258. citado por otro.Huang, et al., "Funcionalización de superficies por átomo-transferencia acelerada de agua Polimerización Radical de hidroxietil metacrilato y posterior Derivatization," macromoléculas 35 (2002). págs. 1175-1179. citado por otro.Huang, et al., "Poly(L-lysine)-g-poly(ethylene glycol) capas en superficies de óxido metálico: caracterización de superficie analítica y resistencia al suero y adsorción de fibrinógeno," Langmuir, vol. 17 (2001), págs. 489-498. citado por otro.Huang, "aspectos moleculares de muco - y bioadhesion: atados de estructuras y superficies específicas del sitio," j. liberación controlada, vol. 65 (2000), págs. 63-71. citado por otro.Huber, et al., "Resolver la adherencia de nanoescala de gecko individuales spatulae por microscopio de fuerza atómica," Biol. Lett. 1 (2005). págs. 2-4. citado por otro.Huber, et al., "Evidencia las contribuciones de capilaridad adhesión gecko de mediciones de espátula único nanomechanical," USA Proc. NAT. Acad. SCI., 102 (45), 2005. págs. 16293-16296. citado por otro.Huin-Amargier, et al., "nueva física y químicamente entrecruzado hialuronato (HA)-base hidrogeles para reparación de cartílago," j. Biomed. Mater. Res 76A (2), 2006. 416 págs.-424. citado por otro.Hunter, "Molecular escollos en diseño de polyfectin y antecedentes mecanicista policatión incluido citotoxicidad," entregar drogas de avanzada. Rev., vol. 58 (2006). págs. 1523-1531. citado por otro.Hutter, et al., "Calibración de consejos de microscopio de fuerza atómica," Reverendo Sci. Instrum. 64 (7), Julio de 1993. págs. 1868-1873. citado por otro.Hvidt, et al., "Micellization y gelificación de las soluciones acuosas de un copolímero en tribloque estudiadas técnicas reológicas y calorimetría," j. físico Chem. 98 (1994). págs. 12320-12328. citado por otro.Hwang, et al., "Expresión de funcional recombinante mejillón proteína adhesivo Mgfp-5 en Escherichia coli," Appl. medio ambiente. Microbiología. 70 (6), 2004. págs. 3352-3359. citado por otro.Ikada, "Tejido adhesivos," en el cierre de la herida de biomateriales y dispositivos, Chu, et al (eds.), CRC Press, Inc.: Boca Raton, FL, 1997. págs. 317-346. citado por otro.Informe de búsqueda internacional para PCT, US2003, 034633; WO 2004/042068 A3 (21 de mayo de 2005); Universidad Noroeste (solicitante); Messersmith, et al (inventores). citado por otro.Informe de búsqueda internacional para PCT, US2005, 006418; WO 2005/118831 A3 (15 de diciembre de 2005); Universidad Noroeste (solicitante); Messersmith, et al (inventores). citado por otro.Informe de búsqueda internacional para PCT, US2005, 024642; WO 2006/091226 A3 (31 de agosto de 2006); Universidad Noroeste (solicitante); Messersmith, et al (inventores). citado por otro.Informe de búsqueda internacional para PCT/Estados Unidos/2005/041280; WO 2006/055531 A3 (26 de mayo de 2006); Universidad Noroeste (solicitante); Messersmith, et al (inventores). citado por otro.Informe de búsqueda internacional para PCT, US2007, 075299; WO 2008/019352 A3 (14 de febrero de 2008); Nerites Corporation (solicitante); Lee (Inventor). citado por otro.Informe de búsqueda internacional para PCT/US2002/23005; WO 03/008376 A3 (30 de enero de 2003); Universidad sustentada (solicitante); Messersmith, et al (inventores). citado por otro.Ishihara, et al., "Photocrosslinkable quitosano como una oclusión de vestir de la herida y el acelerador en la curación de proceso," biomateriales, vol. 23, no. 3 (2002), págs. 833-840. citado por otro.Jackson, "selladores de tejido: estado actual, potencial futuro," NAT. med, vol. 2, Nº 5, (mayo de 1996), págs. 637-638. citado por otro.Jackson, "selladores de fibrina en la práctica quirúrgica: una visión general," ENM j. luchando, vol. 182 (2001), págs. 1-7. citado por otro.Janchen, et al., "Energía de adhesión de finas capas de colágeno y titanio," navegar. Interfaz Anal., vol. 27 (1999), págs. 444-449. citado por otro.Jensen, et al., "Lipopeptides incorporados en monocapas de fosfolípidos compatibles tienen alta actividad específica en los niveles bajos de incorporación," j. ENM Chem. SOC., vol. 126, Nº 46 (2004), págs. 15223-15230. citado por otro.Jeon, et al., "Interacciones de la proteína de la superficie en presencia de óxido de polietileno," j. coloides. Sci., vol. 142, Nº 1 (1991), págs. 159-166 de la interfaz. citado por otro.Jewell, et al., "Farmacocinética de inyección de RheothRx en voluntarios sanos de hombres," j. Phar. SCI. vol. 86, Nº 7 (1997), págs. 808-812. citado por otro.Jo, et al., "Modificación de superficie usando silanated poli (glicol etileno) s," biomateriales, vol. 21 (2000), págs. 605-616. citado por otro.Johnson, et al., "Energía superficial y contacto de sólidos elásticos," Proc. r. SOC Lond., A, vol. 324, Nº 1558 (1971), págs. 301-313. citado por otro.Jones, et al., "iniciado por superficie polimerización en medios acuosos, controlado" avanzada Mater., vol. 13, Nº 16 (2001), págs. 1256-121259. citado por otro.Jones, et al., "In Situ formando biomateriales," Oral Maxilofacial luchando Clin. N. ENM, vol. 14 (2002), págs. 29-38. citado por otro.Kacher, et al "DuraSeal Señor e imágenes de CT: evaluación en un modelo de craneotomía canino,", neurocirugía 58 (1), 140-7 (2006). citado por otro.Kahlem, et al., "péptidos que contiene repeticiones de glutamina como sustratos para transglutaminasa-catalizada reticulación: pertinencia a las enfermedades del sistema nervioso," USA Proc. National Acad. SCI., vol. 93 (diciembre de 1996), págs. 14580-14585. citado por otro.Kellaway, et al., "Oral Mucosa suministro de medicamentos," en el suministro de medicamentos mucosa Oral, Rathbone (ed.). 1996, Marcel Dekkers, Inc.: Nueva York, NY. págs. 221-239. citado por otro.Kenausis, et al., "Poly(L-lysine)-g-Poly(ethylene glycol) capas en superficies de óxido metálico: mecanismo de conexión y efectos sobre la arquitectura de polímeros en la resistencia a la proteína Adsoprtion," j. físico Chem. B, vol. 104 (2000), págs. 3298-3309. citado por otro.Khudyakov, et al., "Cinética de Photopolymerization de acrilatos con funcionalidad de 1-6," Ing. Ind. Chem. res 38 (1999). págs. 3353-3359. citado por otro.Kingshott, et al., "Efectos de injerto de punto de la nube, longitud de cadena y densidad de PEG capas en adsorción competitiva de proteínas oculares," 23 de biomateriales (2002). págs. 2043-2056. citado por otro.Kirschenbaum, et al., "polypeptoids de secuencia específica: una familia de heteropolymers con estructura secundaria estable," Proc. St Acad. SCI. USA 95 (1998). págs. 4303-4308. citado por otro.Kitano, et al., "La resistencia de telomers zwitterion acumulada en superficies metálicas contra inespecífico adsorción de proteínas," j. coloides interfaz SCI. 282 (2005). págs. 340-348. citado por otro.Klug, et al., "En Situ análisis de uno DOPA en Mejillones biso mediante rotación-eco doble-resonancia RMN," arquitecto Biochem. Biophys., vol. 333, Nº 1 (septiembre 1, 1996), págs. 221-224. citado por otro.Kolb, et al., "haga clic en química: función químico diverso de algunas reacciones buenas," Agnew. Chem. int. Ed., vol. 40 (2001), págs. 2005-2021. citado por otro.Koob, et al., "propiedades mecánicas y térmicas de novela polimerizados NDGA-gelatina hidrogeles," biomateriales, vol. 24 (2003), págs. 1285-1292. citado por otro.Korobkova, et al., "de ruido molecular variabilidad conductuales en una sola bacteria," naturaleza 428 (2004). págs. 574-578. citado por otro.Kummert, et al., "la superficie complejación de ácidos orgánicos de hidratado .gamma.-Al.sub.2O.sub.3," j. coloides interfaz SCI., vol. 75, Nº 2 (junio de 1980), págs. 373-385. citado por otro.Laucournet, et al., "catecol derivados y adsorción de aniones en superficies de alúmina en medios acuosos: influencia sobre las propiedades electrocinéticas," j. EUR. Ceram. Sócrates 21 (2001). págs. 869-878. citado por otro.LaVoie, et al., "Dopamina covalente modifica y funcionalmente inactiva parkin," naturaleza med 11 (11), 2005. págs. 1214-1221. citado por otro.Lee, et al., "enzimáticas y no enzimática caminos hacia la formación de DOPA-por última vez el PEG hidrogeles," polímero preimpresiones 42 (2), 2001. págs. 151-152. citado por otro.Lee, et al, "Síntesis y gelificación de DOPA-Modified Poly(ethylene glycol) hidrogeles," biomacromoléculas 3 (2002). págs. 1038-1047. citado por otro.Lee, et al., "Síntesis de 3, 4-dihidroxifenilalanina (DOPA) que contiene monómeros y sus co-polymerizations con PEG diacrylate al formulario hidrogeles," j. Biomater. Polímero de SCI. Edn, 15 (4), 2004. págs. 449-464. citado por otro.Lee, et al., "Rápida formación de Gel y adherencia en Photocurable y los copolímeros de bloque Biodegradable con alto contenido DOPA," macromoléculas 39 (2006). págs. 1740-1748. citado por otro.Lee, et al., "Biomiméticos adhesivo polímeros basados en proteínas adhesivo de mejillón," en adhesivos biológica, Smith, et al (eds.), Springer Verlag: Berlín Heidelberg, 2006. págs. 257-278. citado por otro.Lee, et al., "Mecánica de Single-molécula de adhesión de mejillón," Proc. National Acad. SCI. USA, vol. 103, Nº 35 (2006), págs. 12999-13003. citado por otro.Lee, et al., "formas de dosificación basada en bioadhesivo: la próxima generación," j. Farm. SCI. 89 (7) (2000). págs. 850-866. citado por otro.Lee, et al., "Hidrogeles de tejido ingeniería," Chem. Rev., vol. 101, Nº 7 (julio de 2001), págs. 1869-1879. citado por otro.Lemieux, et al., "bloque y los copolímeros de injerto y Nanogel.TM. Redes de copolímero para la entrega de ADN en la célula,"j. de drogas dirigidas A 8 (2), 2000. págs. 91-105. citado por otro.Li, et al., "Proteínas deadsorción en Oligo(ethylene glycol)-Terminated Alkanethiolate Self-Assembled monocapas: The Molecular base para Nonfouling comportamiento," j. físico Chem. B 109 (2005). págs. 2934-2941. citado por otro.Li, et al., "Metalización de cobre para aplicaciones ULSI," señora boletín (6), de 18 de junio de 1993. págs. 18-21. citado por otro.Li, et al., "Modificaciones químicas de superficie activa Poly(ethylene oxide)--los copolímeros de poli (óxido de propileno) en tribloque," Bioconj. Chem. 7 (1996). págs. 592-599. citado por otro.Li, et al., "Dos niveles antibacteriano recubrimiento con ambos versión-asesinato y capacidades de contacto-asesinato," Langmuir 22 (24), 2006. págs. 9820-9823. citado por otro.Durante mucho tiempo, et al., "un péptido que inhibe el crecimiento de la hidroxiapatita es en una conformación extendido en la superficie de cristal," Proc. National Acad. SCI. USA 95 (1998). págs. 12083-12087. citado por otro.Lorand, et al., "Luego," Cell Mol.. Biochem., vol. 58 (1984), págs. 9-35. citado por otro.Amor, et al., "Self-Assembled monocapas de Thiolates en metales como una forma de nanotecnología," Reverendo Chem. 105 (2005). págs. 1103-1169. citado por otro.Lovich, et al., "deposición de heparina Arterial: papel de difusión, convección y espacio extravascular," ENM j. Phsyiol.--corazón C., vol. 275 (1998), págs. 2236-2242. citado por otro.Lu, et al., "estudios sobre la síntesis y actividades antibacterianas de sales de amonio cuaternario polimérico de metacrilato de dimetilaminoetilo," & reactivos funcionales polímeros 67 (2007). págs. 355-366. citado por otro.Lucast, "Consideraciones adhesivas para el desarrollo de productos de piel de palo," adhesivos edad 43 (2000). págs. 36, 38-39. citado por otro.Luo, et al., "Surface-Initiated Photopolymerization de Poly(ethylene glycol) metil éter metacrilato en un Diethyldithiocarbamate-Mediated polímero sustrato," macromoléculas, vol. 35 (2002), págs. 2487-2493. citado por otro.Lyman, et al., "Caracterización de la formación de interfacially photopolymerized delgado hidrogeles en contacto con tejidos arterial," biomateriales 17 (1996). págs. 359-364. citado por otro.Martin, et al., "Estructuras superficiales de un Chlorocatechol de 4 adsorbida en dióxido de titanio," medio ambiente. Technol. SCI., vol. 30 (1996), págs. 2535-2542. citado por otro.Maugh, et al., "proteínas recombinantes bioadhesivo de animales marinos anad su uso en composiciones adhesivas," en 1988 de Genex Corp.: Estados Unidos. págs. 196 (1987). citado por otro.Matyjaszewski, et al., "Átomo transferencia Polimerización Radical," Chem. Rev. 101 (2001). págs. 2921-2990. citado por otro.McBride, "Adsorción y oxidación de compuestos fenólicos por hierro y óxidos de manganeso," suelo SCI. SOC ENM j., vol. 51 (1987), págs. 1466-1472. citado por otro.McWhitrter, et al., "Mediada por produciendo covalente adhesivo para iniciación de biopelícula de superficies de Metal (óxido) por Pseudomonas aeruginosa bacterias," Langmuir, vol. 19 (2003), págs. 3575-3577. citado por otro.Meisel, et al., "Estimación de calcio constantes de caseína phosphopeptides por electroforesis capilar de zona," Anal. Chim. Acta 372 (1998). págs. 291-297. citado por otro.Mellott, et al., "Liberación de proteína de hidrogeles altamente entrelazada de poli (glicol etileno) diacrylate fabricado por polimerización de UV," biomateriales, vol. 22 (2001), págs. 929-941. citado por otro.Merrifield, "síntesis de péptidos de fase sólida. I. la síntesis de un Tetrapeptide,"ENM Chem. SOC. j., vol. 85 (20 de julio de 1963), págs. 2149-2154. citado por otro.Merrill, "Distinciones y correspondencias entre las superficies en contacto con sangre," anales de el NY Acad. SCI. 516 (1987). págs. 196-203. citado por otro.Miron, et al., "Un método simplificado para la preparación de polietilenglicol carbonato de Succinimidyl para el acoplamiento de proteínas," Bioconj. Chem. 4 (1993). págs. 568-569. citado por otro.Morgan, et al., "Caracterización bioquímica de citotoxicidad inducida por policatión a las células humanas de endoteliales vasculares," Journal of Science celda 3, 1989. págs. 553-559. citado por otro.Morikawa, "Tejido sellado," ENM j. luchando, vol. 182 (2001), págs. 29-35. citado por otro.Mougin, et al., "Construcción de resistentes a la celda superficies por inmovilización de Poly(ethylene glycol) de oro," Langmuir, vol. 20 (2004), págs. 4302-4305. citado por otro.Mowery, et al., "Adhesión de geles térmica reversibles para superficies sólidas," Langmuir, vol. 13 (1997), págs. 6101-6107. citado por otro.Mrksich, et al., "Utilizando Self-Assembled monocapas que presente Oligo(ethylene glycol) grupos a las interacciones de proteínas con superficies de Control," serie de Simposio sociedad química estadounidense en química y biológica aplicaciones de polietilenglicol, vol. 680 (1997), págs. 361-373. citado por otro.Mukkamala, et al., "Hidrogel polímeros de acrilatos Alkylthio para aplicaciones biomédicas," polímero geles: fundamentos y autorizarán 833 (2003). págs. 163-174. citado por otro.Muller, et al., "Interacción de las células diferenciadas de HL60 con superficie poloxamer y poloxamine por última vez las compañías de drogas de modelo," EUR. j. Phar. SCI. 5 (1997). págs. 147-153. citado por otro.Nakagawa, et al., "ENH, que contiene PDZ y dominios LIM, proteínas específicas de músculo corazón/esquelético, se asocia con las proteínas del citoesqueleto a través del dominio PDZ," Biocehm. Biophys. Res Commun. 272 (2000). págs. 505-512. citado por otro.Nakayama, et al., "diseñado recientemente hemostático tecnología basada en gelatina de Photocurable," ASAIO j., vol. 41, no. 3 (1995), págs. M374-M378. citado por otro.Nakayama, et al., "Photocurable quirúrgica tejido adhesivo pegamentos compuesto de fotoreactivas gelatina y Poly(ethylene glycol) Diacrylate," j. Biomed. Mater. Res., vol. 48, número 4 (1999), págs. 511-521. citado por otro.Nakayama, et al., "desarrollo de alto rendimiento stent: gelatinosa stent recubierto de photogel que permite el suministro de medicamentos y la transferencia de genes," j. Biomed. Mater. Res., vol. 57, número 4 (2001), págs. 559-566. citado por otro.Nakonieczna, et al., "A nuevo conveniente ruta para la síntesis de DOPA péptidos," Liebigs Annalen der Chemie, número 10 (1994). págs. 1055-1058. citado por otro.Neff, et al., "Un nuevo método para la modificación de la superficie promover el apego de celda a sustratos hidrofóbicos," j. Biomed. Mater. Resolución 40 (1998). págs. 511-519. citado por otro.Ninan, et al., "Fuerza adhesivo de extractos de mejillones marinos en piel porcina," 24 de biomateriales (2003). págs. 4091-4099. citado por otro.Nishiyama, et al., "efectos de un strucutural cambio en colágeno en enlace a dentina acondicionado estudiado por. sup.13C NMR," j. Biomed. Mater. Res, vol. 29 (1995), págs. 107-111. citado por otro.Nishiyama, et al., "Mecanismos de adhesión de resina para dentina grabado preparado con N-methacryloyl glicina estudiado por.sup.13 C-NMR," j. Biomed. Mater. Res, vol. 40 (1998). págs. 458-463. citado por otro.Nishiyama, et al., "adhesión de N-Methacryloyl-.Omega-aminoácido Primers a Analyzed de colágeno por. sup.13C NMR," j. Dent. Res, vol. 80, no. 3 (2001), págs. 855-859. citado por otro.Norte, et al., "Un lote fabricado Biomiméticos seco adhesivo," nanotecnología 16 (8), 2005. págs. 1159-1166. citado por otro.Norte, et al., "pruebas de adherencia de Meso-escala de integración estructuras de escala micro y nano," sensores y actuadores 130-131 (2006). págs. 583-587. citado por otro.Nystrom, et al., "Dinámica luz dispersión y reológicas estudios de Thermoreversible gelificación de un Poly(ethylene oxide)-Poly(propylene oxide)-Poly(ethylene oxide) en tribloque copolímero en solución acuosa," discutir de Faraday. 101 (1995). págs. 335-344.
citado por otro.Nystrom, et al., "Viscoelasticidad dinámico de un sistema acuoso de un copolímero en tribloque de poli (óxido de etileno) de Poly(ethylene oxide)--Poly (óxido de propileno)--durante la gelificación," j. físico Chem. 100 (1996). págs. 5433-5439. citado por otro.O ' Keefe, et al., "Poloxamer 188 como complemento de la angioplastia coronaria Transluminal percutánea primaria de infarto agudo de miocardio," ENM j. Cardiol. 78 (1996). págs. 747-750. citado por otro.Okino, et al., "hydrogelation In situ de photocurable versión de gelatina y drogas," j. Biomed. Mater. Res., vol. 59, edición 2 (2001), págs. 233-245. citado por otro.Diccionario médico online. "Aminoácido." Disponible en: http//cancerweb.ncl.ac.uk/cgi-bin/omd?query=amino+acid, (13 de noviembre de 1997). citado por otro.Ono, et al., "Photocrosslinkable quitosano como un adhesivo biológico," j. Biomed. Mater. Res., vol. 49, edición 2 (1999), págs. 289-295. citado por otro.Ooka, et al., "mejorado de la superficie de la espectroscopia Raman de péptidos que contienen DOPA relacionados con proteína adhesivo de Marina mejillón, Mytilus edulis," biopolímeros (Biospectroscopy), vol. 57, número 2 (2000), págs. 92-102. citado por otro.Orban, et al., "Cytomimetic biomateriales. 4. In-Situ Photopolymerization de fosfolípidos en una superficie alquilada,"macromoléculas 33 (2000). págs. 4205-4212. citado por otro.Ostuni, et al., "Un estudio de la estructura, las relaciones de propiedad de las superficies que resisten la adsorción de proteínas," Langmuir 17 (2001). págs. 5605-5620. citado por otro.Palmer, et al., "Administración de tensioactivo reduce la lesión Testicular de isquemia-reperfusión," Urol. j. 159 (1998). págs. 2136-2139. citado por otro.Papov, et al., "Que contiene el Hydroxyarginine polifenólicos proteínas en las placas adhesivas de la Marina mejillón Mytilus edulis," j. Biol. Chem. 270 (34) (1995). págs. 20183-20192. citado por otro.Pardo, et al., "Purificación de proteínas adhesivas de mejillones," expresión de proteínas y Purif. 1 (2), 1990. págs. 147-150. citado por otro.Parsons, "Características de los aminoácidos como componentes de una secuencia de hormona peptídica," las hormonas péptido, University Park Press: 1976. págs. 1-7. citado por otro.Pasche, et al., "Efectos de fuerza iónica y carga superficial sobre la adsorción de proteína en las superficies de pegilado," j. físico Chem. B 109 (2005). págs. 17545-17552. citado por otro.Patel, et al., "síntesis de bencil ésteres de .alpha.-aminoácidos," j. org. Chem. 30 (1965). págs. 3575-3576. citado por otro.Peressadko, et al., "Cuando menos es más: Experimental pruebas de tenacidad mejora por división de área de contacto," j. Adhes. 80 (2004). págs. 247-261. citado por otro.Perruchot, et al., "Síntesis de partículas de sílice bien definidos, injertadas polímero por ATRP acuoso" Langmuir, vol. 17 (2001), págs. 4479-4481. citado por otro.Pierpont, et al., "Complejos de metales de transición de o-benzoquinona, o semiquinona y Catecholate Liqands," Coord. Chem. Rev., vol. 38 (1981), págs. 45-87. citado por otro.Preul, et al., "Uso de una novela sellante de hidrogel en un canino modelo de reparación Dural," presentado en la Asociación estadounidense de cirujanos neurológicos; Abril de 2002, Chicago, IL. Disponible en: http://www.confluentsurgical.com/pdf/ds/Abstract0BNI.sub.--PreulAbstract.-pdf. citado por otro.Preul, et al., "Obtener estancos cierres de Duraplasty onlays injertos en una craneotomía preclínicos modelo," confluente quirúrgicos, Inc. (2005), 'libro blanco '. disponible en: http://www.confluentsurgical.com/pdf/LT-6000-034RevA-DuraSeal.sub.--durap-lasty.sub. - study.sub. - white.sub. - paper.pdf. citado por otro.Principal, et al, "Adsorción de proteínas en las superficies que contiene End-Attached Oligo(ethylene oxide): A modelo de sistema utilizando Self-Assembled monocapas," j. ENM Chem SOC 115 (1993). págs. 10714-10721. citado por otro.Prucker, et al., "Capas de polímero a través de conjuntos monocapas de iniciadores," Langmuir, vol. 14 (1998), págs. 6893-6898. citado por otro.Pyun, et al., "Síntesis de pinceles de polímero utilizando Polimerización Radical de la transferencia de átomo," Macromol. Rápido. Commun. 24 (2003). págs. 1043-1059. citado por otro.Rajh, et al., "reestructuración superficie de nanopartículas: una vía eficiente de interferencia de óxido de Metal ligando," j. físico Chem. B, vol. 106 (2002), págs. 10543-10552. citado por otro.Ramakrishna, et al., "Efecto de tamaño de partícula en la reactividad de Quantum tamaño ZnO nanopartículas y transferencia de carga dinámica con Catechols adsorbidos," Langmuir, vol. 19 (2003), págs. 3006-3012. citado por otro.Ranger, et al., "Pneumostasis de fugas de aire Experimental con un sellador de tejido sintético Photopolymerized nuevo," ENM luchando, vol. 63, número 9 (1997), págs. 788-795. citado por otro.Reed, et al., "Una síntesis de un solo paso de Monoprotected polietilenglicol éteres," j. org. Chem., vol. 65 (2000), págs. 5843-5845. citado por otro.Rodríguez, et al., "complejación superficial en el TiO.sub.2 (anatase) / solución acuosa de interfaz: microcalorimetría de catecol," j. coloides interfaz SCI., vol. 177 (1996), págs. 122-131. citado por otro.Rodríguez-Hernandez, et al., "Alta ramificada Poly(L-lysine)," biomacromoléculas, vol. 4 (2003), págs. 249-258. citado por otro.Ross-Murphy, "Caracterización reología de polímeros geles y redes," Polym. Geles redes, vol. 2 (1994), págs. 229-237. citado por otro.Rozier, et al., Gelrite.RTM.: un polímero gelificante novela, activado en el ion, in situ para vehículos oftálmicos. Efecto sobre la biodisponibilidad de timolol, int j. Farm. 57 (2), 1989. págs. 163-168. citado por otro.Ruel-Gariepy, et al., "In situ formando hidrogeles--revisión de sistemas sensibles a la temperatura," EUR. j. Farm. Biopharm. 58 (2004). págs. 409-426. citado por otro.Ruibal, et al., "La estructura de las setas Digital de lagartos," j. Zebrafish 117 (1965). págs. 271-294. citado por otro.Ryu, et al., "Un enfoque generalizado a la modificación de superficies sólidas," ciencia 308 (2005). págs. 236-239. citado por otro.Rzepecki, et al., ".alpha., .beta.-dehidro-3, 4-dihidroxifenilalanina derivados: potencial Schlerozation intermedios en materiales compuestos naturales," arquitecto Biochem. Biophys. 285 (1) (1991). págs. 17-26. citado por otro.Rzepecki, et al., "arrancarle el músculo de barbas de mejillón: investigación y aplicaciones," Mol. marzo Biol. biotecnología. 4 (4) (1995). págs. 313-322. citado por otro.Rzepecki, et al., "Bioadhesives: proteínas DOPA y fenólicas como componentes de materiales compuestos orgánicos", principios de adhesión celular, P.D. Richardson y M. Steiner (eds.), CRC Press, Boca Raton, FL. (1995). págs. 107-142142. citado por otro.Saby, et al., "Mytilus edulis adhesivo proteína (MAP) como una matriz de inmovilización de enzimas en la fabricación de electrodos basada en la enzima," 10 de electroanálisis (17) (1998). págs. 1193-1199. citado por otro.Sanborn, et al., "Unión In situ de un hidrogel de péptido-PEG Biomiméticos a través de la activación térmica activada de factor XIII," biomateriales, vol. 23 (2002), págs. 2703-2710. citado por otro.Sawada, et al., "Micropatterning de cobre en un Hojaestratificada sustrato por última vez con un Self-Assembled monocapa," Langmuir 22 (2006). págs. 332-337. citado por otro.Sawhney, et al., "Photopolymerization interfaciales de hidrogeles basada en poly(ethylene glycol) a alginate-poly(l-lysine) microcápsulas para biocompatibilidad mejorada," biomateriales, vol. 14, Nº 13 (1993), págs. 1008-1016. citado por otro.Sawhney, et al., "Bioerodible hidrogeles basado en Photopolymerized Poly(ethylene glycol)-co-poly(.alpha.-hydroxy acid) Diacrylate Macromers," macromoléculas, vol. 26 (1993), págs. 581-587. citado por otro.Schmolka, "piel de Articifial. I. preparación y propiedades de plurónico F-127 geles para el tratamiento de quemaduras,"j. Biomed. Mater. Resolución 6 (6) (1972). págs. 571-582. citado por otro.Schnurrer, et al., "Mucoadhesive propiedades de la proteína adhesivo de mejillón," int. j. Farm. 141 (1996). págs. 251-256. citado por otro.Servidor, et al., "Síntesis de péptidos que contiene DOPA (3.4-dihidroxifenilalanina)," tetraedro 57 (2001). págs. 6139-6146. citado por otro.Servidor, et al., "Reticulación en la generación de un adhesivo de Marina-mejillón, mediada en el Metal" Angew. Chem. int. Ed., vol. 43 (2004), págs. 448-450. citado por otro.Shull, et al., "Estudios de mecánica de fractura de adhesión en los sistemas biológicos," interfaz SCI., vol. 8 (2000), págs. 95-110. citado por otro.Shull, "En contacto con la mecánica y la adherencia de sólidos suaves," Mater. Sci. Ing., R 36 (2002). págs. 1-45. citado por otro.Sichel, et al., "La relación entre el contenido de melanina y superóxido dismutasa (SOD) actividad en el hígado de varias especies de animales," Cell Biochem. Funct. 5 (1987). págs. 123-128. citado por otro.Sierra, "sistemas adhesivos de sellador de fibrina: un examen de química, propiedades de los materiales y aplicaciones clínicas," j. Biomed. APPL., vol. 7 (1993), págs. 309-352. citado por otro.Sitti, et al., "Sintético Gecko pie-pelo Micro y Nano-estructuras como adhesivos secos," j. Adhes. Sci. Technol., vol. 17, Nº 8 (2003), págs. 1055-1073. Disponible en: http://nanolab.me.cmu.edu/publications/papers/Sitti-JAST2003.pdf. citado por otro.Skelhorne, et al., "Hidrogel adhesivos para aplicaciones de cuidado de heridas," tecnología de dispositivos médicos (noviembre de 2002). págs. 19-23. citado por otro.Soriaga, et al., "determinación de la orientación de las moléculas adsorbidos en sólidos y líquidos Interfaces por electroquímica de capa fina: compuestos aromáticos en platino electrodos," j. ENM Chem SOC 104 (1982). págs. 2735-2742. citado por otro.Sousa, et al., "Adsorción de albúmina humana en TiO.sub.2 de soluciones de proteína única y de Plasma," Langmuir, vol. 20 (2004), págs. 9745-9754. citado por otro.Sperinde, et al., "Síntesis y caracterización de Enzymatically-Cross-Linked Poly(ethylene glycol) hidrogeles," 30 de macromoléculas (18) (1997). págs. 5255-5264. citado por otro.Sperinde, et al., "Control y predicción de gelificación cinética en enzimáticamente Cross-Linked Poly(ethylene glycol) hidrogeles," macromoléculas 33 (2000). págs. 5476-5480. citado por otro.Spolenak, et al., "Mapas de diseño de adhesión para sistemas bioinspirados adjunto," Acta. Biomater. 1 (2005). págs. 5-13. citado por otro.Spotnitz, "Historia de adhesivos de tejido". En: Sierra, et al (eds.), quirúrgicas pegamentos y sellantes: tecnología actual y las aplicaciones. Technomic Publishing Company, Inc.: Lancaster, PA (1997). págs. 3-11. citado por otro.Spotnitz, "selladores de fibrina comercial en la atención quirúrgica," ENM j. luchando 182 (2001). págs. 8-14. citado por otro.Stevens, "Rastrear los mandantes bio-orgánicos de gelatinas--una revisión," alimentos Australia, vol. 44, no. 7 (1992), págs. 320-324. citado por otro.Estilo, et al., "metodología de diseño robusto secuencial y espectroscopía de fotoelectrón de rayos x para analizar el injerto de ácido hialurónico sustratos de cristal," j. Biomed. Mater res., vol. 61, edición 3 (2002), págs. 391-398. citado por otro.Stiles, et al., "Axisimétrica prueba de adherencia para examinar las interacciones interfaciales entre redes biológicamente modificados y modelos de la matriz extracelular," Langmuir, vol. 19 (2003), págs. 1863-1860. citado por otro.Strausberg, et al., "basados en proteína médicas adhesivos," tendencias en biotecnología 8 (2) (1990). págs. 53-57. citado por otro.Strausberg, et al., "Desarrollo de un sistema microbiano para la producción de proteína adhesivo de mejillón". En: Adhesivos de recursos renovables. Hemingway, et al (eds.), ACS Symposium Series 385, estadounidense químicos sociedad, Washington, D.C. (1989). págs. 453-464. citado por otro.Sugumaran, et al., "química - y síntesis Cuticular mediada por Phenoloxidase de catecol llama aductos," arquitecto insecto Biochem. Physiol. 11 (2) (1989). págs. 127-137. citado por otro.Sugumaran, "mecanismo de Sclerotization de insectos cutícula, unificado" insecto de avanzada. Physiol., vol. 27 (1998), págs. 229-334. citado por otro.Sun, et al., "Improved antiincrustantes propiedad de membrana de ultrafiltración zwitterion compuesto de copolímero de acrilonitrilo y sulfobetaine," j. de Memr. Sci. 285 (2006). págs. 299-305. citado por otro.Sun, et al., "La naturaleza de la fuerza de sujeción del lagarto de Gecko," Biophys. J. 89 (2005). págs. L14-L16. citado por otro.Swerdloff, et al., "síntesis de fase sólida de péptidos analógica de bioadhesivo con trifluorometanosulfónico ácido escote de PAM resina," péptido proteína res. int. j., vol. 33 (1989), págs. 318-327. citado por otro.TAE, et al., "Sostenido liberación de hormona de crecimiento humano en situ formando hidrogeles uso autoensamblaje terminó fluoroalkyl poli (glicol etileno)," biomateriales, vol. 26 (2005), págs. 5269-5266. citado por otro.Taira, et al., "Análisis de foto-iniators en curado de luz Visible dentales compuestos resinas," j. Dent. Res, vol. 67, no. 1 (1988), págs. 24-28. citado por otro.Tan, et al., "Modificación de la superficie de las nanopartículas por los copolímeros de bloque PEO/PPO para minimizar las interacciones con los componentes sanguíneos y prolongar la circulación sanguínea en ratas," biomateriales, vol. 14, Nº 11 (1993), págs. 823-833. citado por otro.Tatehata, et al., "modelo polipéptido de proteína adhesivo de mejillón. I. síntesis y estudios adhesivos de polipéptidos secuencial (X-Tyr-Lys).sub.n y.sub.n (Y-Lys),"j. Appl. Polym. Sci., vol. 76, Nº 6 (2000), págs. 929-937. citado por otro.Taylor, et al., "Polargraphic e investigación espectrofotométrico de complejación de Iron(III) que contiene el 3, 4-dihidroxifenilalanina péptidos y proteínas de Mytilus edulis," Inorg. Chem., vol. 33 (1994), págs. 5819-5824. citado por otro.Taylor, et al., "trans-2,3-cis-3, 4-Dihydroxyproline, una nueva naturalmente Occurring aminoácidos, es el sexto residuo en la Tandemly repetidas Decapeptides consenso de una proteína adhesiva de Mytilus edulis," j. ENM Chem SOC, vol. 116 (1994), págs. 10803-10804. citado por otro.Taylor, et al., "Férrico Ion complejos de una DOPA proteína adhesivo de Mytilus edulis," Inorg. Chem., vol. 35 (1996), págs. 7572-7577. citado por otro.Uyama, et al., "Modificación de la superficie de polímeros por injerto," los avances en la ciencia de polímeros, vol. 137 (1998), págs. 1-39. citado por otro.Venkatraman, et al., "piel adhesivos y adhesión de la piel. 1. Sistemas de entrega de drogas transdérmico, "biomateriales, vol. 19 (1998), págs. 1119-1136. citado por otro.Voros, et al., "Óptico reja biosensores de acoplamiento," biomateriales, vol. 23 (2002), págs. 3699-3710. citado por otro.Waite, "Pruebas para un decapéptido que contiene 3, 4-dihidroxifenilalanina y hidroxiprolina de repetición en la proteína adhesiva del mejillón Mytilus edulis l.," j. Biol. Chem., vol. 258, Nº 5 (1983), págs. 2911-2915. citado por otro.Waite, et al., "Ensayo de Dihdroxyphenylalanine (Dopa) en invertebrados proteínas estructurales," métodos Enzymol., vol. 107 (1984), págs. 397-413. citado por otro.Waite, "Adhesión a la Moule," Integr. Biol. comp., vol. 42 (2002), págs. 1172-1180. citado por otro.Waite, "barbas de mejillón: una mayoría de edad" Chem. IND (Sep 2, 1991), págs. 607-611. citado por otro.Waite, "La naturaleza subacuática adhesivo especialista," int. j. Adhes. Adhes., vol. 7, no. 1 (1987), págs. 9-14. citado por otro.Waite, "Especialista adhesivo submarina de la naturaleza," Chemtech, vol. 17 (1987), págs. 692-697. citado por otro.Waite, et al., "3, 4-dihidroxifenilalanina en una proteína Insoluble de Shell de Mytilus edulis," Biochem. Biophys. Acta, vol. 541 (1978), págs. 107-114. citado por otro.Waite, et al., "Polyphosphoprotein de las pastillas adhesivas de Mytilus edulis," bioquímica, vol. 40 (2001), págs. 2887-2893. citado por otro.Waite, et al., "el bioadhesivo de Mytilus biso: una proteína con l-dopa," Biochem. & Biophy. Res COMM, vol. 96, no. 4 (1980), págs. 1554-1561. citado por otro.Waite, et al., "adhesión de mejillón: encontrar los trucos digno de imitar," j. Adhes., vol. 81 (2005), págs. 297-317. citado por otro.Waite, et al., "sustancia polifenólicos de Mytilus edulis: novela adhesivo con l-dopa y hidroxiprolina," Science, vol. 212, Nº 4498 (1981), págs. 1038-1040. citado por otro.Waite, "precursores de curtido quinona: proteínas que contienen Dopa," métodos Enzymol., vol. 258 (1995), págs. 1-21. citado por otro.Wang, et al., "Síntesis simplista de polímeros solubles en agua bien definidos a través de polimerización radical de transferencia de átomo en medios acuosos a temperatura ambiente," Chem Commun. (1999), págs. 1817-1818. citado por otro.Wang, et al., "Simplista átomo transferencia Radical polimerización de Methoxy-Capped Oligo(ethylene glycol) metacrilato en acuosa Media a temperatura ambiente," macromoléculas, vol. 33 (2000), págs. 6640-6647. citado por otro.Wanka, et al., "El comportamiento de agregación de s poly-(oxyethylene)-poly-(oxypropylene)-poly-(oxyethylene)-block-copolymer-en solución acuosa," Cooloid. Polym. Sci., vol. 268 (1990), págs. 101-117. citado por otro.Warner, et al., "Expresión de múltiples formas de una proteína de placa adhesiva en un mejillón individual, Mytilus edulis," mar Biol., vol. 134 (1999), págs. 729-734. citado por otro.Watanabe, et al., "Durabilidad de enlace de photocured fenil-P en TEGDMA smear capa mantiene bovina dentina," Quint. Int., vol. 24, no. 5 (1993), págs. 335-342. citado por otro.Webber, et al., "Efectos de confinamiento geométrica en el adhesivo despegarse de sólidos elásticos suaves," Reverendo físico E, vol. 68 (2003), págs. 021805-1-a-021805-11. citado por otro.Whitesides, "los orígenes y el futuro de microfiuidics," naturaleza, vol. 442 (2006), págs. 368-373. citado por otro.Wisniewski, et al., "Métodos para reducir biosensor membrana bioensuciamiento," los coloides Surf., B, vol. 18 (2000), págs. 197-219. citado por otro.Yamada, "quitosano base adhesivo resistente al agua. Analogía a mejillones pegamento,"biomacromoléculas, vol. 1 (2000), págs. 252-258. citado por otro.Yamamoto, "Marine adhesivo proteínas y algunas aplicaciones biotecnológicas," Biotechnol. Genet. Ing. Rev., vol. 13 (1996), págs. 133-165. citado por otro.Yamamoto, "estudios adhesivos de polipéptidos sintéticos: un modelo para las proteínas adhesivos marinos," j. adhesión SCI. técnicas, vol. 1, Nº 2 (1987), págs. 177-183. citado por otro.Yamamoto, "Síntesis y estudios adhesivos de Marina polipéptidos," j. Chem SOC Perkin trans., vol. 1 (1987), págs. 613-618. citado por otro.Yamamoto, "Insolubilizing y estudios adhesivos de proteínas solubles en agua modelo sintético," int. j. Biol. Macromol., vol. 12 (1990), págs. 305-310. citado por otro.Yamamoto, et al., "Síntesis y adhesivos de proteínas adhesivo de marinos de la chilena Aula mejillón comya ater," biomimética, vol. 1, Nº 3 (1992), págs. 219-238. citado por otro.Yamamoto, et al., "Trabajo de adhesión de polipéptidos sintéticos que contiene L-lisina," j. coloides interfaz SCI., vol. 156 (1993), págs. 515-517. citado por otro.Yamamoto, et al., "Mojabilidad y adherencia de proteínas adhesivo marino sintético y compuestos relacionados de la modelo," j. coloides interfaz SCI., vol. 176 (1995), págs. 111-116. citado por otro.Yang, et al., "Aspectos fisicoquímicos de suministro de medicamentos y la liberación de los coloides basada en polímero," actual. Opin. Interfaz coloide SCI., vol. 5 (2000), págs. 132-143. citado por otro.Young, et al., "animales marinos y adhesión. En: Allen (ed.), adhesión 6. Editores de ciencia aplicada: Londres y Nueva Jersey, 1982. págs. 19-39. citado por otro.Yu, et al., "Micellisation y gelificación de Copoly(oxyethylene/oxypropylene/oxyethylene) en tribloque, F127," j Chem SOC, Faraday trans., vol. 88, Nº 17 (1992), págs. 2537-2544. citado por otro.Yu, et al., "Imita polipéptido sintético de Marina adhesivos," macromoléculas, vol. 31 (1998), págs. 4739-4745. citado por otro.Yu, et al., "Papel de L-3, 4-dihidroxifenilalanina en proteínas adhesivo de mejillón," j. ENM Chem SOC, vol. 121 (1999), págs. 5825-5826. citado por otro.Yurdumakan, et al., "gecko sintéticas pie-pelos de nanotubos de carbono multiwalled," Chem Commun., vol. 30 (2005), págs. 3799-3801. citado por otro.Zekorn, et al., "Biocompatibilidad e inmunología en la encapsulación de islotes de Langerhans (bioartificiales páncreas)," Int j. Artif. Órganos, vol. 19, no. 4 (1996), págs. 251-257. citado por otro.Zeng, et al., "síntesis y caracterización de DOPA-PEG conjuga," borradores de polímero, vol. 41, no. 1 (2000), págs. 989-990. citado por otro.Zhan, et al., "Funcionalización de Zeolita de Nano-Faujasite con Tethers PEG injertado PMA mediante transferencia de átomo Polimerización Radical," macromoléculas, vol. 37 (2004), págs. 2748-2753. citado por otro.Zhao, et al., "pinceles de polímero: superficie inmovilizó macromoléculas," Prog. Polym. Sci., vol. 25 (2000), págs. 677-710. citado por otro.Ese, et al., "Método eficaz para la preparación de Peptoids [Oligo (sustituido por n glycines)] por síntesis de fase sólida de Submonomer," j. ENM Chem SOC, vol. 114 (1992), págs. 10646-10647. citado por otro. Examinador principal: Tsang; Cecilia
Asistente examinador: Audet; Maury
Fiscal, agente o empresa: Quarles & Brady, LLP
DECLARACIÓN EN RELACIÓN CON LA INVESTIGACIÓN PATROCINADA POR EL GOBIERNO FEDERAL O DESARROLLOEl Gobierno de Estados Unidos tiene ciertos derechos a este invención con arreglo a la subvención no. DE14193 del Instituto Nacional de salud de la Universidad Noroeste.
REFERENCIA CRUZADA A APLICACIONES RELACIONADASEsta prioridad de reclamaciones de aplicación a los Estados Unidos ser Nº 10/199,960 archivado Jul.
19, 2002 que reclamaba la prioridad para Estados Unidos ser nos. 60/306,750 y 60/373,919 presentaron, respectivamente, en el 20 de julio de 2001 y el 29 de abril de 2002. Esta aplicación también reivindica prioridad para Estados Unidos ser no. 60/548,314 archivado Feb.
27 De septiembre de 2004, los Estados Unidos ser no. 60/549,259 presentó el 2 de marzo de 2004. Esta aplicación es también una continuación en parte de los Estados Unidos ser no. 11/068,298 presentada el 27 de febrero de 2005, los Estados Unidos ser no. 60/586,742, presentó el 9 de julio de 2004, Estados Unidos ser no.
11/179,218, presentado el 11 de julio de 2005 y Estados Unidos ser Nº 60/628,359, presentado en noviembre.
Reclamaciones Lo que se afirma es el siguiente:1. Un polímero de peptidomimético que comprende un polipéptido y un polypeptoid, el polipéptido tener la estructura: STR00018 ## ## la polypeptoid con la estructura: ## STR00019 ## según la cual R.sub.1 compone y al menos una sola o en combinación con una terminación de Amina inferior alquilo cadena tener de 1 a 10 átomos de carbono; donde R.sub.2 comprende la vinculación de al menos un éter, en donde cada grupo alquilo o cadena del éter tiene de 1 a 10 átomos de carbono; n.sub.1 tiene un valor en el rango de 1 a 10; y n.sub.2 tiene un valor en el intervalo de alrededor de 5 a 100.2. Un polímero peptidomimético segun reclamación 1 donde se compone de R.sub.1 ## STR00020 ##3. Un polímero de peptidomimético de acuerdo con la afirmación 1 donde es R.sub.2--CH.sub.2--CH.sub.2--O--CH.sub.3.4. Un polímero peptidomimético segun reclamación 1 en donde n.sub.1 es 3.5. Un polímero peptidomimético segun reclamación 1 en donde n.sub.2 es de 20.6. Un revestimiento que comprende un polímero de peptidomimético que comprende un polipéptido y un polypeptoid, el polipéptido tener la estructura: STR00021 ## ## la polypeptoid con esta estructura: ## STR00022 ## según la cual R.sub.1 compone y al menos una sola o en combinación con una terminación de Amina inferior alquilo cadena tener de 1 a 10 átomos de carbono; donde R.sub.2 comprende la vinculación de al menos un éter, en donde cada grupo alquilo o cadena del éter tiene de 1 a 10 átomos de carbono; n.sub.1 tiene un valor en el rango de 1 a 10; y n.sub.2 tiene un valor en el intervalo de alrededor de 5 a 100.7. Una pieza de trabajo metal recubierto con un sustrato de metal con sus adherido el recubrimiento de polímero de peptidomimético de reclamación 6.8. Una pieza de trabajo de acuerdo con la afirmación 7 donde el sustrato metal es una superficie de trabajo de un dispositivo médico.9. Una pieza de trabajo de acuerdo con la afirmación según la cual el sustrato metal compone óxido de titanio de 7.10. Un recubrimiento antiincrustantes resistente que comprende un polímero de polypeptidomimetic que comprende un anclaje polipéptido y un polypeptoid antiincrustantes, polipéptido anclaje con la estructura: STR00023 ## ## la polypeptoid antiincrustantes con la estructura: ## STR00024 ## según la cual R.sub.1 compone y al menos una sola o en combinación con una terminación de Amina inferior alquilo cadena tener de 1 a 10 átomos de carbono; donde R.sub.2 comprende la vinculación de al menos un éter, en donde cada grupo alquilo o cadena del éter tiene de 1 a 10 átomos de carbono; n.sub.1 oscila entre 1 a 10; y n.sub.2 varía de unos 5 a alrededor de 100. Descripción FONDO DE LA INVENCIÓNProteína, la celda y la contaminación bacteriana de superficies se producen espontáneamente con la exposición de implantes médicos y dispositivos de diagnósticos para líquidos fisiológicos y tejidos. En muchos casos bioensuciamiento es un evento adverso que puede perjudicar la función o incluso causar fallas catastróficas de dispositivos médicos. Ejemplos de bioensuciamiento problemático incluyen oclusión de implantes cardiovasculares trombo, acumulación de proteínas en superficies biosensor y colonización bacteriana de catéteres permanentes. Las complicaciones derivadas de incrustaciones de dispositivos e implantes médicos significativamente aumentan el costo de la prestación de asistencia sanitaria y pueden conducir a la reducción del rendimiento de implante, fallo de implante y pacientes infecciones.Estrategias en el arte para inhibir el bioensuciamiento se dirigen a injertar antiincrustantes polímeros o self-assembled monocapas (SAMs) en superficie. Cuestiones técnicas fundamentales para el desempeño de longevidad y antiincrustantes de tales recubrimientos orgánicos incluyen la naturaleza del enlace químico utilizado para afianzar esos revestimientos en superficies, así como las características químicas de los polímeros/SAM. Análisis bioquímico de anclaje común incluye moléculas que contienen silano y tiol en metales y óxidos metálicos, respectivamente, las interacciones electrostáticas entre polyelectrolytes y superficies cargadas y numerosas estrategias que aprovechar de reactivos grupos funcionales orgánicos en superficies y moléculas en solución o en la fase de vapor. Mientras termina de glicol oligoethylene Sam han demostrado excelente antiincrustantes propiedades, que su estabilidad en condiciones in vivo puede ser limitada en ciertas aplicaciones. Una variedad de polímeros han sido investigados como revestimientos antiincrustantes, incluyendo poly(ethylene glycol) (PEG), poly(methoxyethyl acrylate) (PMEA), poly(phosphorylcholine methacrylate) y polímeros de glycomimetic. Cada uno de estos polímeros se ha reunido con cierto éxito en pruebas antiincrustantes in vitro y en vivo. Sin embargo, ninguno todavía no han demostrado para ser ideal para la prevención a largo plazo de la proteína, la celda y la contaminación bacteriana de superficies.BREVE RESUMEN DE LA INVENCIÓNBrevemente, en un aspecto, la invención presente comprende macromolecular, antiincrustantes, composiciones quiméricos o revestimientos que comprende un grupo de anclaje péptido o polipéptido o componente junto a un grupo de peptoid o polypeptoid o componente. Un grupo de peptoid de esta invención es generalmente resistente a, o inhibe, adsorción de proteína o celda incrustaciones de superficies en que la composición está recubierta o conectada. En general las composiciones de esta invención se denominan peptidomimético o polímeros quiméricos y constituyen por entidades acoplados de anclaje y peptoid de la siguiente estructura:## STR00001 ##donde R.sub.1 es al menos un derivado y (DHPD) solo o en combinación con amina terminada inferiores alquilo cadenas tener de 1 a 10 átomos de carbono (preferiblemente alrededor de 1 a 7 átomos de carbono). Las estructuras de gadgets inferiores de esta invención pueden ser ramificada, ramificado, saturados o insaturados y contienen a componentes heteroátomo menor de (General O, N o S,) que materialmente no altera las propiedades de cadena de alquilo. La estructura de alquil no todos tienen el mismo número de átomos de carbono o la misma estructura. El DHPD también puede ser el mismo o diferente;R.sub.2 tiene al menos un éter (C--O--C) vinculación (se contemplan varios vínculos de éter) y comprende grupos alquilo vinculados con el éter o cadenas, cada uno con entre 1 (es decir, CH.sub.3--O--CH.sub.2--) a unos 10 átomos de carbono, preferentemente de 1 a átomos de carbono alrededor de 7 y ser neutra, ramificada, ramificado, saturados o insaturados;n.sub.1 tiene un valor en el rango de 1 a 10, preferiblemente 1 a 8 y preferiblemente más 2 aproximadamente 6; yn.sub.2 tiene un valor en el rango de 5 a 8 100 o más, preferiblemente sobre alrededor de 50 y más preferentemente 10 a 30.Una ruta preparativa para las entidades acoplados de esta invención, es decir, el peptidomimético composición o capa, se muestra en el esquema 1, como sigue:## STR00002 ## 1 esquema muestra la ruta sintética para composiciones de peptidomimético de la invención, así como una muestra esquemática de una superficie con recubrimiento de peptidomimético (considerablemente aumentada) de esta invención.El diseño general de estos polímeros quiméricos de esta invención puede describirse en un aspecto preferido como un componente de dominio péptido funcional para la deposición de adsorción robusto, adhesivo, absorción o otro tipo de interacción con superficies, junto o conjugada a un componente de polímero de n sustituido glicina peptoid que es resistente a la proteína y la contaminación de la celda. El enfoque sintético es versátil y permite una variación prácticamente ilimitada de composición. Modificación de una variedad de superficies se logra con un simple acuosa basada en la solución de adsorción o estrategia de deposición. En seguro embodiments, un polímero de peptidomimético de esta invención puede ser adsorbido a, o depositado en una superficie de óxido metálico (por ejemplo, óxido de titanio), que a su vez exhibe la adsorción de proteína de suero significativamente menor y inhibido celda incrustaciones durante semanas, meses, varios meses (o más) en condiciones de in vitro.La clase preferida de anclaje péptido dominio o grupo fue elegida para imitar las proteínas adhesivas utilizadas por mejillones marinos para adjuntar a superficies submarinas. Mejillones son conocidos por su capacidad de adherirse firmemente a una variedad de superficies húmedas, y para ello secretan líquido "pega" que contiene mejillón adhesivo proteínas (MAPs), que endurecen rápidamente para formar una sólido placa adhesiva.En un aspecto, la porción de adhesivo o anclaje de una composición de esta invención comprende y derivados (DHPD), incluyendo di-(DHPD) en donde es el segundo DHPD## STR00003 ## es decir, un derivado de metileno de y. Un DHPD preferido es L, 3, 4 y alanina (DOPA) que es más completamente descrito a continuación.En una práctica más preferida la porción de adhesivo comprende DHPD incluyendo una cadena sobresalientes que comprende insaturación ethylenic o vinilico como, por ejemplo, un acrilato de alquilo. El detalle de DHPDs destinados a ser incluidos en este invención figura adelante entre otras cosas, en los Estados Unidos por encima de referencia aplicación ser. Nº 11/068,298, presentado en febrero. 27, 2005, por encima de incorporados por referencia en este documento como sigue: aún más específicamente este invención comprende adhesivo y (DHPD) compuesto de fórmula (I) en donde## STR00004 ## R.sub.1 y R.sub.2 pueden ser el mismo o diferente y se seleccionaron de forma independiente del grupo que consiste de hidrógeno, saturados e insaturado, ramificada y sin ramas, sustituido y C.sub.1-4 hidrocarburo; P está seleccionada de forma independiente y por separado del grupo que consiste de--NH.sub.2,--COOH--, OH,--SH,## STR00005 ## donde R.sub.1 y R.sub.2 se definen anteriormente. un enlace simple, halógenos,## STR00006 ## en A.sub.1 y A.sub.2 son por separado e independiente seleccionado del grupo que consiste de H, un enlace simple; un grupo protector, sustancialmente poly(alkyleneoxide),## STR00007 ## donde n oscila entre 1 y unos 3 y A.sub.3 es## STR00008 ## R.sub.4 es H, C.sub.1-6 alquilo inferior, o## STR00009 ## R.sub.3 se define como la anterior, y d se indica en la fórmula (I). En un aspecto, la poly(alkylene oxide) tiene la estructura## STR00010 ## donde R.sub.3 y R.sub.4 son por separado e independiente h o CH.sub.3 y m tiene un valor en el rango entre 1 y 250, A.sub.4 es - NH.sub.2 COOH,--OH, y--SH,--H o protección de un grupo. En una forma muy preferida, es DHPD## STR00011 ## R.sub.1, R.sub.2 y p se define como se indica arriba. En una forma más preferida DHPD es de la estructura:## Donde A.sub.2 es - OH y A.sub.1 STR00012 ## es sustancialmente poly(alkylene oxide) de la estructura## STR00013 ## R.sub.3 y R.sub.4 m está definido anteriormente. En general, el poly(alkylene oxide) es un copolímero de bloque de óxido de etileno y óxido de propileno. Estas y derivados ("DHPD") adhesivos funcionan en medio acuoso. Para formar la composición polimérica, un grupo DHPD que generalmente proporciona funcionalidad adhesiva junto a un polímero que proporciona el efecto deseado de superficie activo. Estos componentes se describirá con más detalle a continuación. Adhesivo porción de la porción de adhesivo de la invención presente es un derivado de y ("DHPD") tiene la siguiente estructura preferida:## STR00014 ## donde P, R.sub.1 y R.sub.2 se define anteriormente y t oscila entre 1 y 10, preferiblemente 1 a aproximadamente 5 y más preferentemente 1 a unos 3. El adhesivo DHPD puede funcionar en un entorno acuoso. En este contexto, un entorno acuoso es cualquier medio de agua. Esto incluye sin agua, limitación, incluido el agua salada y agua dulce, soluciones de medios de crecimiento celular y bacterias, buffers acuosas, otras soluciones basadas en agua y fluidos corporales. El grupo DHPD puede ser derivado. Como se entiende por los expertos en el arte, tal derivatization está limitada por la retención de la característica adhesiva deseada.Componente poliméricoDiversos componentes poliméricos proporciona un efecto de superficie activa y otras características deseadas será conocidos a aquellos especializados en el arte de este invento. El efecto deseado de superficie activo se refiere a la aglomeración de partículas reducida y anti-bioensuciamiento, incluida la resistencia a la adhesión de células o proteínas. Por ejemplo, el componente de polímero puede ser agua soluble, dependiendo de la aplicación final, o capaz de formación Micela dependiendo de varias otras aplicaciones de uso final. Polímeros útiles en la invención presente incluyen, pero no se limitan a, polietilenglicol (PEG), óxido de polietileno (PEO), óxido de polipropileno (PPO), los copolímeros de bloque PEO-PPO-PEO, óxido de polisulfuro, PEG/tetraglyme, PMEMA, polyMPC y perfluorados poliéteres.Las composiciones poliméricas pueden sintetizarse en varias formas. Por ejemplo, las composiciones poliméricas pueden sintetizarse a través de un procedimiento general sintético para la activación del grupo final de polímero. Varios polímeros o sus componentes monomérica pueden activarse mediante química de carbonato. En particular, un componente polimérico carbonato activado succinimidyl reaccionó con DHPD grupo puede proporcionar un conjugado de uretano estable. Dos de los muchos caminos posibles (a) y (b) en plan 1a y 1b, a continuación, mostrar acoplamiento con un poli (óxido de alquileno) en disolventes acuosas o no acuosos, sin comprometer la bio-adhesión deseada. Por ejemplo, se puede acoplar un residuo DHPD a un componente polimérico para proporcionar la composición conjugada deseada, a través de la formación de bonos de uretano o Amida. Estas rutas sintéticas se muestran en esquema 1a y 1b que se describen en mayor detalle a continuación.## STR00015 #### STR00016 #### STR00017 ##En particular, si junto al componente polimérico mediante la formación de bonos de uretano, un grupo ácido carboxílico del componente DHPD se puede esterificado o derivado con varios otros grupos funcionales. Alternativamente, se puede acoplar el componente DHPD a un componente polimérico (por ejemplo, amidación o esterificación dependiendo del grupo final de polímero,--H.sub.2 o--OH) proporciona una funcionalidad DHPD que puede ser derivada por cualquiera de los numerosos grupos de protección conocidos, incluyendo sin limitación BocFmoc, borato, fosfato y tributyldimethylsilyl. Protección del Grupo N de un componente DHPD puede dejar el grupo ácido carboxílico disponible para derivatization multifuncional y una mayor densidad de componentes poliméricos conjugado con ella.En consecuencia, en parte, la invención presente es también un método de utilizar síntesis de uretano para incorporar un residuo DHPD en un sistema polimérico. Este método incluye (1) proporcionar un componente polimérico que termina en una pluralidad de monómeros, cada una con un grupo funcional final; (2) preparar un derivado de carbonato del componente polimérico; y (3) prepara una porción de uretano a reacción de la derivada de carbonato y al menos un grupo DHPD. Como se describió anteriormente, un componente polimérico utilizado junto con este método puede incluirlos que tienen funcionalidad monomérica terminal reactiva con un reactivo proporcionando la derivada de carbonato deseado y, en última instancia, proporcionando una porción de uretano acoplamiento la poliméricos y componentes DHPD. Varios otros reactivos de acoplamiento o componentes poliméricos hidroxi terminación pueden utilizarse para proporcionar la porción de uretano deseado.En parte, la invención presente también es un método de utilizar un carbonato intermedio para mantener la funcionalidad de catecholic de una composición polimérico DHPD incorporado o del sistema, o para mejorar lo contrario las propiedades de adhesión su. Este método incluye (1) proporcionar un componente polimérico, terminando en una pluralidad de monómeros, cada una con un grupo funcional final; (2) reaccionar el componente polimérico con un reactivo para proporcionar un carbonato intermedio; y (3) reaccionar el carbonato intermedio con al menos un grupo DHPD. Sin limitación a cualquier teoría única o el modo de funcionamiento, este método inventivo puede considerarse una forma de mejorar la reactividad del grupo final componente polimérico, a través de un intermediario de carbonato adecuado. Posterior reacción en los aminoácidos nitrógeno de grupo DHPD proporciona el conjugado correspondiente manteniendo la funcionalidad catecholic.De acuerdo con esta invención, como demostró en el esquema 1a, diversas rutas sintéticas pueden utilizarse para grupos funcionales DHPD de la pareja a esos intermediarios de carbonato activado, éster metílico DOPA (DME), preparado por la reacción de DOPA con metanol en presencia de cloruro de tionilo, puede utilizarse en disolventes orgánicos. Progreso de reacción se puede monitorear por TLC y NMR, con la reacción de acoplamiento prácticamente completa en una hora (con representantes conjugados DME-PAO7 (de PAG PLUIRONIC.RTM. F68)). Producto alto rendimiento se obtuvieron en purificación de metanol frío.El formulario carboxílicos libre de DOPA puede combinarse con el carbonato intermedio en solución acuosa alcalina. Es bien sabido que la principal dificultad de trabajar con DOPA es su facilidad de oxidación (a DOPA quinona y otros productos), que fácilmente se produce en soluciones acuosas alcalinas. Para evitar la oxidación no deseado de cadenas laterales DOPA catecol durante el acoplamiento en condiciones alcalinas, un protegido de borato DOPA puede formar primero añadiendo DOPA borato de sodio acuoso (esquema 1b). El complejo resultante es estable en soluciones alcalinas o neutrales y puede ser fácilmente deprotected en condiciones ácidas. Tomando ventaja de complejación entre DOPA y borato, DOPA fue junto a los extremos de varios se comercialmente disponibles en condiciones acuosas alcalinas a ceder DOPA-PAO7 y DOPA-PAO8. Inspección visual de la solución de reacción puso de manifiesto la ausencia de absorber fuertemente DOPA-quinona, una indicación que DOPA sigue siendo unoxidized durante la reacción. Al final de la reacción, acidificación con HCl a deprotection de la endgroups DOPA de los copolímeros de bloque.Partiendo del supuesto de dos grupos de carbonato de succinimidyl disponible en los intermedios de carbonato correspondiente, SC-PAO7 y SC-PAO8, acoplamiento eficiencias de éster metílico DOPA y DOPA a estos dos se cuantitativamente se determinó que en el rango de 76% a 81% como se obtiene mediante análisis colorimétricas (cuadro 1). Las eficiencias de acoplamiento denunciados son los valores promedio de al menos tres repiten síntesis realizadas en las mismas condiciones y no se encontraron a aumentar significativamente cuando se usó un mayor exceso de DOPA en la reacción. Eficiencias de acoplamiento similares también se encontraron para DOPA-PAO7 y DOPA-PAO8 de soluciones acuosas, sugiriendo que la hidrólisis de carbonato succinimidyl activado se es lento en la solución alcalina acuosa que contiene Na.sub.2B.sub.4O.sub.7.En contraste con las eficiencias de acoplamiento, los rendimientos de producto (que se muestra en la tabla 1) de los seleccionados se DOPA-por última vez sintetizada en solución acuosa resultaron para ser inferior a la sintetizada en disolvente orgánico. Esto puede ser debido a las propiedades de tensioactivo del material de partida PAO, provocando la baja eficiencia de extracción de PAO DOPA modificado con dichioromethane de agua. Cabe señalar que el ácido carboxílico libre en DOPA-PAO7 y PAO8-DOPA puede ser más funcional mediante química péptido estándar para ajustar las propiedades de los copolímeros de bloque. Los cuatro DOPA modificado se de tabla 1 podría almacenarse en - 20.degree. C. indefinidamente con decoloración ni cambio de propiedades.Producto y eficiencia de acoplamiento de tabla-U.S.-00001 tabla 1 rendimiento de DOPA y modificar PLURÓNICO.RTM. Acoplamiento de eficiencia (%) * rendimiento del producto (%) DME-PAO7 78,0. +-. 4.0 75,0. +-. 5.0 DOPA-PAO7 80.0. +-. 4.0 52.0. +-. 3.0 DME-PAO8 76,0. +-. 2.0 76.0. +-. 4.0 DOPA-PAO8 81.0. +-. 2.0 49.0. +-. 2.0 * Determinada por análisis colorimétrico como lo enseñan Waite y Benedict (Waite, j. H. & Benedict, C. V. determinación de dihidroxifenilalanina (DOPA) en invertebrados proteínas estructurales. Métodos de EC 107, 397-413 (1984), que se incorpora aquí por referencia.)Control de adhesión celular y proteínas en superficies es fundamental para el desempeño de biosensores, productos de diagnósticos médicos, cualquier instrumentación y ensayos utilizados que requieren el manejo de suero y otros fluidos de humanos y animales, ingeniería de tejidos, entrega localizada drogas en vivo, implantan dispositivos médicos, curación de incisiones quirúrgicas, la adhesión de tejidos, como los huesos y cartílagos para la curación y la nanotecnología (herramientas de diagnóstico y terapias basadas en nanopartículas). En muchas aplicaciones industriales, control de adhesión celular y proteínas a superficies también es importante. Estas aplicaciones incluyen sin prevención de limitación de datos adjuntos de mejillones para barcos y barcos, muelles y otras estructuras que se utilizan en los océanos y el agua dulce, la prevención del crecimiento de algas y bacterianos en líneas de agua industrial y agua potable y sensores que se utiliza para medir la calidad del agua y la pureza.Las composiciones poliméricas de la invención presente pueden utilizarse como revestimientos para evitar la adherencia de proteínas y celulares a dispositivos para médicos y aplicaciones de investigación. Estos incluyen sin limitación, utiliza como revestimientos para implantes médicos, recubrimientos para dispositivos quirúrgicos, recubrimientos para dispositivos que manejan suero y otros animales o materiales derivados de humanos, dispositivos de diagnósticos médicos y biosensores. Como alternativa, las composiciones poliméricas pueden ser tejido hidrogeles poliméricos adhesivo para usos médicos como selladores de tejido, geles para prevención de adhesión quirúrgica (formación de tejido de cicatriz), adhesivos de huesos y cartílagos, ingeniería de tejidos y elución de drogas de sitio específico y para usos de investigación como la inmovilización de proteínas incluyendo anticuerpos y pequeña molécula analitos incluidos los productos farmacéuticos. Además, hay varios usos de productos industriales y de consumo de estos revestimientos y hidrogeles incluyendo sin prevención de limitación de bioensuciamiento marino (adjunto de mejillones, algas y bacterias a las superficies de agua), prevención de contaminación de las bacterias de agua transmite a plantas industriales tales como electrónica y fabricantes de drogas, prevención de contaminación bacteriana de corrientes de agua potable, adhesivos dentales y prótesis, adhesivos submarinas para proporcionar indicadores, recubrimientos para la pureza del agua y sensores de medición, pinturas que se utiliza para la prevención de bioensuciamiento y uso en cosméticos fragancias deseados y colorantes para el pelo, los párpados, labios y piel, formulario temporalmente piel color como tatuajes y similares y adhesivos resellable para productos de consumo, como bolsas de almacenamiento de información. Los métodos actuales pueden utilizarse para preparar una variedad de superficies de polímero modificado médica (diagnósticos, dispositivos, terapias basadas en nanopartículas) y nonmedical (pinturas y otros dispersiones de partículas, MEMS, puntos cuánticos, superficies nonfouling) tecnologías.Adhesivo hidrogeles se pueden formar también mediante los métodos actuales. El adhesivo DHPD depende de polímeros capaces de formar hidrogeles in vivo o in vitro. Estos hidrogeles pueden estar formadas por un número de métodos, incluyendo el uso de polímeros capaces de autoensamblado que forma geles a temperaturas más altas, como la temperatura normal del cuerpo humano, el uso de polímeros que pueden ser entrelazada por una reacción enzimática, el uso de polímeros que pueden estar sujetos a la oxidación a formar hidrogeles entrelazaday el uso de polímeros que pueden estar sujetos a photoactivation para producir hidrogeles entrelazada.BREVE DESCRIPCIÓN DE LAS FIGURASLa figura 1 ilustra la estructura molecular de una composición de polímeros peptidomimético preferido de esta invención.Figura 2 muestra la región baja masiva de los espectros de iones positivos ToF-SIMS de Ti por última vez con un revestimiento de polímero de peptidomimético.Figura 3 muestra región masiva de gama media de los espectros de iones negativos ToF-SIMS de Ti modificado con polímero de peptidomimético.Figura 4 es un espectro de XPS C(1s) de alta resolución de sin modificar y polypeptoid por última vez el TiO.sub.2 sustratos.Figura 5 es una alta resolución espectros XPS N(1s) de sustrato de TiO.sub.2 de polypeptoid por última vez.Figura 6 es que un complot masivo de adsorción de proteína de scrum en peptoid modificados onda de Ti medida por búhos.Figura 7 es un área de celda total proyectado de fibroblastos de 3'1 ' 3 en TiO.sub.2 y peptoid por última vez el TiO.sub.2. Las células fueron pseudas dos veces semanales a lo largo de la duración del experimento.DESCRIPCIÓN DETALLADA DE LA INVENCIÓNLas propiedades de adhesivas de las entidades de proteína de anclaje preferido de esta invención se creen que debido a la presencia de un DHPD preferido, a saber: L-3, 4-dihidroxifenilalanina (DOPA), un aminoácido que está formado por una modificación post-traducción de tirosina. De varias proteínas de notas adhesivas de (Mytilus edulis) mejillón azul que identificó en el arte, Mefp-3 y Mefp-5 son de especial interés porque estas proteínas tienen alto contenido DOPA y se encuentran estructuralmente más cercano a la interfaz entre la almohadilla adhesiva y el sustrato. Ver, Waite, j. H. y x. Qin, Polyphosphoprotein de las almohadillas adhesivas de Mytilus edulis. Bioquímica, 2001. 40: p. 2887-2893. Papov, V. V., et al, que contiene Hydroxyarginine polifenólicos proteínas en las placas adhesivo de la Marina mejillón Mytilus edulis. Diario de química biológica, 1995. 270(34): p. 20183-20192. En aproximadamente el 27%, Mefp-5 tiene el más alto contenido DOPA de cualquier mapa aislado. Además, más del 75% de los residuos DOPA en Mefp-5 son inmediatamente adyacente a residuos de lisina (Lys).En consecuencia, varios no limitar personificaciones pueden emplear a un imitador de péptido 5-mer de Mefp-5 que comprende residuos alternos DOPA y Lys (FIG. 1) como un ancla para la inmovilización de polímero. Sin restricción a una teoría ni modo de operación, las cadenas de lado catecol de los residuos DOPA son hipótesis a complejos de transferencia de carga de forma a las superficies de óxido metálico, Considerando que la naturaleza catiónica de los residuos de Lys debe proporcionar atracción electrostática a una superficie de óxido cargados negativamente. Otros que contienen DOPA péptido ancla componentes útiles en conjunción con los polímeros inventivos presentes se entenderá por aquellos especializados en el arte hizo consciente de esta invención, dichos componentes incluyendo pero sin limitarse a los descritos en la aplicación de co-pendiente ser. Nº 10/199,960 (los Estados Unidos Patente aplicación publicación 2003-0087338 publicado 8 de mayo, 2003 especialmente los párrafos [0089] a través de [0092]) y aplicación ser. Nº 10/699,584 (los Estados Unidos Aplicación de patentes publicación 2004/026595 había publicado Dec. 30, 2004), presentado en julio. 19, de 2002 y octubre. 31, 2004, respectivamente, cada uno de los cuales es específicamente incorporado aquí por referencia en su totalidad.Una porción de antiincrustantes del polímero puede constar de un oligómero de poli-N-sustituido glicina (peptoid) de longitud variable. Peptoids son naturales no imita de péptidos que tienen una red troncal de proteínas similares, con derivatization de cadena de lado en el nitrógeno amida en lugar de la alfa-carbono fórmula II. Una amplia gama de N-sustituyentes, residuos de glicina sustituido n correspondiente y peptoid relacionados con componentes se entenderá por aquellos especializados en el arte de esta invención, dichos residuos y componentes de peptoid puede ser preparado como se describen a continuación, en el estado de la técnica que se hace referenciaESTADOS UNIDOS Pat. Nº 6,887,845, o en aplicación de co-pendiente ser. Nº 11/120,071 presentó el 2 de mayo de 2005, cada uno de los cuales se incorpora queda por referencia.En seguro embodiments, el componente de peptoid puede incluir una cadena lateral metoxietilo n sustituido, segun la comprensión actual en el arte de los grupos funcionales que proporcionan resistencia ensuciar a superficies. En un extenso estudio de adsorción de proteína a Sam funcionalizada, se identificaron ciertas características de grupo funcional que representar superficies resistentes a la adsorción de proteína. Se incluyen hidrofilidad, receptores de hidrógeno pero no donantes de enlace de hidrógeno y neutralidad de carga eléctrica. Ver, Ostuni, e., et al, A estudio de estructura propiedad relaciones de superficies que resisten la adsorción de proteína. Langmuir, 2001. 17: p. 5605-5620 que se incorpora por referencia en este documento. Como los componentes PEG y PMEA, la cadena lateral metoxietilo de tal polypeptoid exhibe los cuatro de estas características, incluyendo hidrofilidad, receptores de enlace de hidrógeno, no donantes de hidrógeno y sin cargo. N-sustituyente identidad está limitado sólo por efecto funcional, uno o más de las características mencionadas y demostrando lo contrario antiincrustantes propiedades a incorporación o uno o más de estas moletics en un componente de polímero de peptoid correspondiente. Con respecto a las propiedades químicas de la columna vertebral de peptoid, sustitución de cadena de lado el nitrógeno (en lugar de los péptidos de carbono alfa) elimina el hidrógeno amida, quita la capacidad de donación de enlace de hidrógeno y disminuye significativamente la incidencia de la degradación de la proteasa.La molécula quimérica péptido-peptoid que se muestra en el esquema 1 fue sintetizada en resina de fase sólida, primer sintetizando el anclaje del péptido adhesivo con la estrategia estándar de Fmoc seguido de síntesis de un 20-mer N-metoxietilo glicina peptoid mediante un protocolo de submonomer conocido. Ver, Zuckerman, r. N., et al, un método eficaz para la preparación de Peptoids [Oligo (sustituido por n Blycines)] por síntesis Submonomer fase sólida. Diario de la American Chemical Society, 1992. 114(26): p. 10646-10647. La terminal de Amina fue acetilada, adhiere de la resina, purificada por RP-HPLC y analizada por espectrometría de masas. Obleas de silicio revestidos con 20 nm de Ti evaporada fueron modificados por adsorción del polímero peptidomimético de una solución acuosa de rayo de electrones. Se analizaron las superficies de Ti sin modificar y modificadas por espectrometría de masas de iones secundarios de tiempo de vuelo (ToF-SIMS) y espectroscopía de fotoelectrón de rayos X (XPS). El espectro de iones positivos ToF-SIMS de Ti sin modificar (no se muestra) exhibe picos de contaminación de hidrocarburos típico de baja intensidad (C.sub.nH.sub.2n-1.sup.+) y (C.sub.nH.sub.2n-1.sup.+), una Ti pico en m/z = 47,95 y un pico de TiO.sup.1 en m/z = 63.95. El espectro de iones positivos ToF-SIMS de peptoid modificado Ti reveló numerosos fragmentos que representa la presencia de peptoid adsorbida polímero (FIG. 2). Fragmentación aparente de la cadena lateral metoxietilo dio lugar a picos de CH.sub.3.sup.1 (m/z = 15) C.sub.2H.sub.5O.sup.+ (m/z = 45.06) y C.sub.3H.sub.7O.sup.+ (m/z = 59.07) fragmentos, así como fragmentos de Lys derivados tales como C.sub.2NH.sub.4.sup.+ (m/z = 42,0). Los picos de espectro contenida iones negativos para 1-, 2 y 3 mer peptoid fragmentos, así como otros grandes fragmentos de la parte peptoid del polímero (figura 3).Análisis XPS de las superficies por última vez con el polímero peptidomimético revelan otra prueba de adsorción de polímero de peptidomimético en la superficie de Ti. Espectros XPS mostraron un aumento en el éter (C--O) pico en 286.0 cV en comparación con el control de Ti superficies (figura 4). Un pico de 284.6 eV es debido a los carbones en la cadena lateral metoxietilo y el grupo de anclaje DOPA, así como la contaminación de hidrocarburos alifáticos y aromáticos. Los grupos carbonilo de la columna vertebral de polímero de peptidometic están representados por un pico de 287.5 eV. Además, un fuerte pico de N(1s) estuvo presente en 399.7 eV en el espectro de las superficies polypeptoid modificado que no se observó en las superficies de Ti sin modificar (figura 5). Mientras que ciertos personificaciones de esta invención se muestran junto con un sustrato de óxido de titanio, se entenderá por aquellos especializados en el arte que varios otros materiales, incluyendo pero no limitándose a otros óxidos metálicos, pueden ser empleados con compuestos o composiciones que comprende uno o una pluralidad de los polímeros de peptidomimético de esta invención. Otros tales materiales son los reconocidos en el arte de la implementación de las aplicaciones médicas y no médicos mencionados en este documento.Guía de onda óptica experimentos de espectroscopía (búhos) de lightmode revelan que polypeptoid modificación de superficies de titanio resultó en una reducción sustancial de la adsorción de proteínas (figura 6). Exposición de onda de Ti sin modificar al suero todo humano durante 20 minutos a una capa de proteínas adsorbida con una masa entre 150 y 230 ng/cm.sup.2 después de enjuague. Sin embargo, es sorprendente y inesperadamente, adsorción de proteína de suero en sustratos representativos peptoid modificado de esta invención en idénticas condiciones se redujo a aproximadamente 4 ng/cm.sup.2. Esta cantidad de adsorción de la proteína es similar a la adsorbida en revestimientos de PEG DOPA anclado y a oligoethylene glicol termina a SAMs, demostrando la resistencia de proteína excelente de composiciones de polímero de peptidomimético de la invención.Finalmente, la capacidad de las superficies polypeptoid por última vez para resistir el adjunto de celda durante un largo período de tiempo fue determinada por cultivo de células de fibroblastos 3T3 en superficies de titanio sin modificar y modificado en presencia de suero. Las células frescas se siembran dos veces por semana en las superficies de titanio durante varios meses, el adjunto de celda en varios puntos de tiempo ensayadas por análisis de imágenes y microscopía de fluorescencia. Aunque los fibroblastos fácilmente conectados a sin modificar superficies de titanio y fueron casi confluentes después de varios días (figura 7), el peptoid por última vez las superficies expuestas bajos niveles de datos adjuntos de celda durante todo el experimento. Como datos adjuntos de celda a superficies normalmente es mediado por proteínas adsorbida, los resultados infieren que adsorción de proteína del suero permaneció bajo durante todo el curso del experimento in vitro.Es interesante observar que incrustaciones resistencia persisten durante muchos días en presencia de suero, que normalmente contiene enzimas de proteasa que se esperaría gradualmente a degradar péptido enlaces de la columna vertebral del polímero. En este sentido, así, el diseño de la peptoid es beneficioso que la colocación de la cadena lateral en el nitrógeno Amida conduce a una red troncal esencialmente resistente a la proteasa. Aunque el anclaje péptido adhesivo de la molécula puede ser susceptible a la degradación de la proteasa, densidad de polímero alta en la superficie el péptido anclas son probablemente enterradas debajo o protegido por las cadenas de peptoid y por lo tanto, esencialmente inaccesibles a proteasas de suero.Como se muestra arriba, un novo de nuevo diseñado peptidomimético polímeros de esta invención se sintetizaron y determinan que tiene excelente y larga duración antiincrustantes propiedades cuando inmovilizados en una superficie de óxido metálico. Estos compuestos quiméricos pueden constar de un péptido mimético de proteína adhesivo de mejillón de anclaje resistente al agua sólida en sustratos, junto a una oligometric N-sustituido glicina peptoid con una cadena lateral (por ejemplo, metoxietilo) diseñado por resistencia a la proteína y la contaminación de la celda. El enfoque modular, sólido fase conocido en el arte que se utilizan para sintetizar estas control preciso de la ofertas peptidomimético del polímeros de peso molecular en altos rendimientos y con versatilidad prácticamente ilimitado en funcionalidad obtenidos a través de la variación de la composición de cadena de lado N-sustituido en la forma de las cadenas de lado natural y no naturales. Ver, Zuckerman, r. N., et al, un método eficaz para la preparación de Peptoids [Oligo (sustituido por N Glycines)] por síntesis Submonomer fase sólida. Diario de la American Chemical Society, 1992. 114(26): p. 10646-10647. Kirshenbaum, k., et al, polypeptoids de secuencia específica: una familia de heteropolymers con estructura secundaria estable. PNAS, 1998. 95(8): p. 4303-4308. La diversidad sintética disponible a través de estos polímeros peptidomimético puede utilizarse para comprender mejor la relación fundamental entre la composición química de polímeros y resistencia de proteína/celda. Mejorar la comprensión de estas relaciones, a su vez, puede antiincrustantes mejores estrategias para aplicaciones médicas y nonmedical.EJEMPLOSMaterialesÁcido bromoacético (BAA) y methoxyethylamine fueron comprados a Aldrich (Milwaukee, Wisconsin).Síntesis de polímeroUna composición de polímero de peptidomimético de la invención fue sintetizada en 0,25 mmol resina de Fmoc-pista Amida (Nova Biochem, San Diego, California) utilizando un 433A ABI (Applied Biosystems, Foster City, California) automatizada de sintetizador de péptidos. Estrategia de Fmoc convencional de síntesis de péptidos de fase sólida con Fmoc-Lys-(N-Boc) y Fmoc-DOPA (acetonid) de aminoácidos (Nova Biochem, San Diego, California) fue usado para sintetizar el ancla de péptidos C-terminal DOPA-Lys-DOPA-Lys-DOPA, después de que la parte de polypeptoid fue sintetizada mediante protocolo de submonomer se ha descrito anteriormente. Véase Zuckerman, supra. Bromoacetylation de la N-terminal aminoácido fue realizado por vortexing 4,15 de 1,2 m bromoacético ácido en DMF y 1 mL de diisopropylcarbodiimide (DIC) (Aldrich, Milwaukee, Wisconsin) con la resina de 60 minutos. Después enjuague 4 veces con 7 mL de DMF, la resina fue vortexed durante 60 minutos con 4 mL de 1 M methoxyethylamine (Aldrich, Milwaukee, Wisconsin) en N-methylpyrrolidone (NMP) (Applied Biosystems, Foster City, California) para introducir la porción de cadena de lado. Luego fue drenar el líquido y la resina bañada con 7 mL de DMF. Estos ciclos de dos reacción se repiten hasta que obtuvo el número deseado de monómeros de peptoid.Después de la finalización de la síntesis, el N-terminal del polímero peptidomimético fue acetilado con anhídrido acético (Applied Biosystems, Foster City, California). Segmentación del polímero peptidomimético de la deprotection de la resina de las cadenas laterales de aminoácidos fue realizado por tratar la resina con ácido trifluoroacético 95% (v/v) compuestos orgánicos Acres (Bélgica) con 2,5% de triisopropylsilane de H.sub.2O y 2,5% (Aldrich, Milwaukee, Wisconsin). El polímero exfoliados peptidomimético fue aislado por filtración y enjuaga varias veces con agua y acetonitrilo. El producto bruto fue analizado por HPLC de fase inversa mediante una columna Vydac C18 y ESI-MS de pureza y composición. Purificación fue interpretada por HPLC preparativa y fracciones purificadas fueron congelados a - 85.degree. C. y liofilizado.Preparación de sustratoObleas de silicio fueron recubiertas con 20 nm de haz de electrones se evaporó de Ti y, a continuación, cortada en 8 mm por piezas de 8 mm. Los sustratos limpiados ecógrafo para diez minutos en 2-propanol, secado en N.sub.2 y, a continuación, expuestos a O.sub.2 plasma (Harrick científica Ossining, EEUU) en. ltoreq.50 Torr y 100 W durante tres minutos para producir una superficie de óxido de titanio limpio. Onda de búhos fueron comprado a Microvacuum Ltd. (Budapest, Hungría), conformado por un sustrato de SiO.sub.2 recubierto con Si.sub.6.25Ti.sub.6.75O.sub.2 y un final 10 nm gruesa capa de TiO.sub.2 producida por un proceso de gel de sol. Voros, j., et al, óptico reja biosensores de acoplamiento. Biomateriales, 2002. 23: p. 3699-3710. Sensores se limpiaron siguiendo el mismo procedimiento como sustratos de Ti.Modificación de sustratoSensores y sustratos limpios estaban inmersos en polímero de peptidomimético de 1 mg/ml en NaCl saturado intermedia con 0,1 M N-morpholinopropanesulfonic ácido (MOPS) en 60.degree. C. durante 24 horas para formar una monocapa uniforme. Después de la modificación, sustratos fueron exhaustivamente enjuagarse con ultrapura H.sub.2O y secados en una secuencia de N.sub.2 filtrado.Caracterización de superficieEncuesta y espectros de alta resolución XPS se recogieron en una FSCALAB de Omicron Omicron (Taunusstein, Alemania) configurado con un monochromated K.alpha A1. fuente de rayos X 300 W (1486.8 eV), 1,5 tamaño de punto circular nm, un contador de pistola de inundación cobro de efectos y un vacío Ultra (< 10.sup.-8 Torr). El ángulo de despegue, definido como el ángulo entre el sustrato normal y el detector, fue fijado en 45.degree... Sustratos fueron montados en postes de muestra estándar por medio de cinta adhesiva de doble cara. Todas las energías de enlace fueron calibradas usando el pico C(1s) de carbono (284.6 eV). El análisis incluyó un análisis amplio estudio (eV 50,0 pasar energía) y un análisis de alta resolución de 10 minutos (eV 22,0 pase de energía) en 270-300 eV para C(1s) y, comparativamente, N(1s).Espectros de ion secundaria fueron grabadas en un III del TRIFT secundaria de tiempo de vuelo de ion espectrómetro de masa (electrónica física, Eden Prairie, Minn) en la masa gama 0-2000 m/z. Una fuente de Ga fue utilizada en una energía de haz de 15 keV con un 100. tamaño de trama de mu.m. Espectros positivos y negativos fueron recogidos y calibrados con un conjunto de iones de masas bajas utilizando el software PHI cadencia.Cultivo celularLos fibroblastos 3T3 suizo albino (ATCC, Manassas, Virginia) se mantuvieron en 37.degree. C. y CO.sub.2 de 5% en la de Dulbecco por última vez el medio del Águila (DMEM, Cellgro, Herndon, Virginia) que contiene el 10% de suero bovino fetal (equipos) y 100. mu.m/ml de la penicilina y 100 U/ml de estreptomicina. Inmediatamente antes del uso, fibroblastos de paso 12-16 fueron cosechadas usando tripsina-EDTA de 0,25%, resuspended en DMEM con 10% equipos y contados utilizando un hemacytometer.Cuantificación de adhesión celularPor última vez y sin modificar los sustratos TiO.sub.2 fueron tratados en una placa TCPS de 12 pozos con 1,0 ml de DMEM que contiene equipos durante 30 minutos a 37.degree. C. y 5% CO.sub.2. Los fibroblastos fueron cabezas de serie en los sustratos de prueba con una densidad de 2.9.times.10.sup.3 cell/cm.sup.2. Para los estudios a corto plazo, los sustratos se mantuvieron en DMEM con 10% equipos en 37.degree. C. y 5% CO.sub.2 de 4 horas, después de que las células adherentes fueron fijadas en 3,7% paraformaldehído durante 5 minutos y teñido con 5 M 1, 1'-dioctadecyl - 3,3, 3', tetramethylindocarbocyanine perclorato de 3' (Dil; Sondas moleculares, Eugene, Oregón.) para contar el microscopio inflorescente. Adhesión a largo plazo se pseudo sustratos de experimentos con los fibroblastos 3T3 con una densidad de cells/cm.sup.2 de 2.9.times.10.sup.3 dos veces por semana. El medio fue aspirado de cada pozo para eliminar las células no adherente y PBS fue utilizado para lavar los sustratos y pozos. Los fibroblastos fueron teñidos con 2,5 mu.M calceína-AM (sondas moleculares) en PBS completa durante 1 hora a 37.degree. C. dos veces por semana al principio y, a continuación, una semana después de dos semanas.Datos adjuntos de celda cuantitativa se obtuvieron por la adquisición de nueve imágenes desde ubicaciones aleatorias en cada sustrato utilizando un Olympus BX-40 (.lamda...Sub.Ex = 549 nm, .lamda...Sub.Em = 565 nm) y una cámara CCD Coolsnap (científico Roper, Trenton, Nueva Jersey). Los experimentos se realizaron por triplicado para fines estadísticos, resultando en un total de 27 imágenes por punto de tiempo para cada sustrato. Las imágenes resultantes fueron cuantificadas mediante umbrales en pequeños (Imaging Universal, Downington, PA.).Adsorción de proteínaPara experimentos de adsorción de proteína in situ, recubiertos de TiO.sub.2 se modificaron ex situ con polypeptoid. La onda se inserta en la celda de flujo a través de búhos y equilibra al exponer al búfer HEPES-2 (10 mM HEPES, 150 mM (NaCl), pH 7.4) durante al menos 6 horas permitir un intercambio completo de iones en la superficie de TiO.sub.2. La cabeza de medición fue montada en la sala de la muestra y calentada a 37.degree. C.; la señal fue grabada para garantizar una base estable y por lo tanto tiempo de equilibrio adecuado. Suero todo humano (N de suero de Control, Roche Diagnostics, Suiza, reconstituida en agua ultrapura) fue inyectado en la celda dinámico. La Guía de onda fue expuesto al suero durante 40 minutos y posteriormente enjuagarse con búfer HEPES-2 para otro.El índice de refracción de soluciones se midió en un refractómetro (J157 automática refractómetro, Rudolph Research (en idénticas condiciones experimentales. Un valor de índice de refracción de 1.33119 fue utilizado para el búfer de HEPES-2 y un valor estándar de cm.sup.3/g 0.182 fue utilizado para el cálculo de la adsorción de la proteína. El incremento residual en la intensidad de la señal frente a medida por búhos de línea de base se puede correlacionar directamente a masa adsorbida de proteína.Una experta en esta materia se pedirá a pensar en muchas aplicaciones para su invención presente de esta revelación. Los compuestos, revestimientos de composiciones y compuestos de esta invención pueden aplicarse, sin limitación, a: 1) diagnósticos médicos y tratamientos, incluyendo pero no limitándose a (una) preparación de superficies Nonfouling para implantes cardiovasculares de biosensores catéteres Lubricious revestimientos de catéteres, agujas, y otros dispositivos percutáneos recubrimientos resistentes a la corrosión de tubos médicos (diálisis) implantables electrónica (MEMS) en grado médico metal aleaciones (superficies catechols adsorbidos son desconocidos para mejorar la resistencia a la corrosión de metales); y (b) estabilización de partículas de diagnósticos terapia, como la estabilización de las proteínas, péptidos y otras terapias en diagnósticos del basada en nanopartículas en vivo in vivo condiciones para diagnósticos (tecnologías de punto base de oro o cuántica) basada en nanopartículas ex-vivo nanopartículas paramagnética agentes de contraste para MRI nanopartículas para ópticos nanopartículas magnetita Nanoparticle-Based terapias superparamagnético imagenológicos por hipertermiay 2) Nonmedical de aplicaciones, incluyendo pero no limitándose a resistentes a la corrosión revestimientos (superficie adsorbida catechols y polifenoles son conocidos para mejorar la resistencia a la corrosión de metales y polímeros de polifenol utilizan actualmente como revestimientos resistentes a la corrosión) pinturas antiincrustantes en bienes de consumo (gafas de soletc..) Revestimientos antiincrustantes en dispositivos electrónicos (MEMS, etc.).
Revestimientos antiincrustantes/anti-icing en aviones estabilización de cuántica puntean suspensiones estabilización de fluidos de magnetorhcological (ferrofluidos) estabilización de partículas inorgánicas (TiO2, etc.) en muchas otras aplicaciones se producirán una experta en la materia, en vista de la actual revelación de pinturas.* * * * *

References: Resolución 
 Resolución 
 resolución 
 resolución 
 resolución 
 resolución